(57)【要約】【課題】プラスチック基板のＴG以上の熱処理が必要な各膜においても、ガラス基板に成膜した場合と同等の膜特性を有するプラスチック基板の液晶装置およびその製造方法を提供する。【解決手段】一対の基板のうち少なくとも一方が樹脂からなる基板間に液晶層が挟持されてなる液晶装置の製造方法であって、形成用基板に分離層を形成する工程と、分離層上に少なくとも導電膜および配向膜を有する被剥離物を形成する工程と、分離層に照射光を照射して、分離層において剥離を生ぜしめ、被剥離物を形成用基板から離脱させる工程と、被剥離物を基板に貼着する工程と、を有する。【選択図】図１
2006338035.tif 000002
【特許請求の範囲】
【請求項１】
一対の基板間に電気光学物質層が挟持されてなる電気光学装置の製造方法であって、
石英ガラス基板と分離層とを有する基体上に、トランジスタを構成する半導体膜及びゲート絶縁膜を含んだ被剥離物を形成する工程と、
前記分離層によって前記石英ガラス基板から前記被剥離物を離脱させる工程と、
前記被剥離物を前記基板に貼着する工程と、を有し、
前記基体上に前記被剥離物を形成する工程は、８５０℃以上１３００℃以下の熱処理を施すことにより前記半導体膜上に前記ゲート絶縁膜を形成する工程を含むことを特徴とする電気光学装置の製造方法。
【請求項２】
請求項１に記載の電気光学装置の製造方法であって、
前記石英ガラス基板の一面側に前記分離層を形成して前記基体を作製する工程を含むことを特徴とする電気光学装置の製造方法。
【請求項３】
請求項１又は２に記載の電気光学装置の製造方法であって、
前記被剥離物を形成する工程は、前記基体と前記半導体膜との間に遮光膜を形成する工程を含むことを特徴とする電気光学装置の製造方法。
【請求項４】
請求項３に記載の電気光学装置の製造方法であって、
前記遮光膜は金属膜であることを特徴とする電気光学装置の製造方法。
【請求項５】
請求項１乃至４のいずれか１項に記載の電気光学装置の製造方法であって、
前記被剥離物を形成する工程は、前記半導体膜にドーパントをドープする工程を含むことを特徴とする電気光学装置の製造方法。
【請求項６】
請求項３又は４に記載の電気光学装置の製造方法であって、
前記被剥離物を形成する工程は、前記ゲート絶縁膜を介して前記半導体膜と対向するとともに、前記遮光膜と電気的に接続された電極を形成する工程を含むことを特徴とする電気光学装置の製造方法。
【請求項７】
一対の基板の間に電気光学物質層が挟持されてなる電気光学装置であって、
石英ガラス基板を含む基体上に半導体膜を形成し、該半導体膜に８５０℃以上１３００℃以下の温度で熱処理を施すことで当該半導体膜上にゲート絶縁膜を形成した後、前記半導体膜及びゲート絶縁膜を前記基体から前記基板に転写して形成された半導体素子を備えたことを特徴とする電気光学装置。
【発明の詳細な説明】
【技術分野】
【０００１】
本発明は、電気光学装置の製造方法、及び電気光学装置に関するものである。
【背景技術】
【０００２】
図３１は、従来一般のパッシブマトリックス型液晶装置の概略構成を示す断面図である。この図は透過型液晶装置の液晶セル１０００を示しており、ガラス基板等からなる一対の基板１００１，１００２間にＳＴＮ（Super Twisted Nematic）液晶等からなる液晶層１００３が挟持されている。第１基板１００２の表示領域には赤（Ｒ）、緑（Ｇ）、青（Ｂ）などのカラー画素１０１０ａと遮光層（ブラックマトリックス）１０１０ｂとからなるカラーフィルタ層１０１０が形成され、その上に複数の電極１００６がストライプ状に形成され、さらにその上に配向層１００８が形成されている。同様に、第２基板１００１の表示領域には第１基板１００２の電極１００６と直交する方向に延在する複数の電極１００５がストライプ状に形成され、その上に配向層１００７が形成されている。そして、各基板１００１，１００２の外面側には図示しない偏光板が設置されている。また、符号１００９は基板間の間隔（セルギャップという）を基板面内で一定に保持するためのスペーサ、符号１００４は両基板を貼り合わせるとともに液晶を封入するためのシール材、である。ここで、通常の液晶装置に使用される基板としては、ガラス基板、石英基板等の基板が従来から選択されてきた。
【０００３】
ところが、近年では小型携帯情報端末等の携帯電子機器の普及に伴い、軽量化、薄型化が容易、割れない、曲面表示が可能、等の利点を有するプラスチックフィルム基板を用いた液晶装置への要求が高まっている。このため、例えばポリカーボネート系、ポリアクリレート系、ポリエーテルサルフォン系、ポリオレフィン系等の透明な高分子からなる厚さ０．４×１０-3ｍ（０．４ｍｍ）以下程度のプラスチックフィルムを基板の基材として適応したいという要求が生じていた。
しかし、未だにこのような透明樹脂製の基板をカラー液晶セルに適応することは実現されていない。
【０００４】
その理由は以下の通りである。図３２は、従来の液晶セルにおけるカラーフィルタ層の製造工程の説明図である。このカラーフィルタ層１０１０の製造工程においては、先ず、図に（ａ）で示すように、第１基板１００２に赤（Ｒ）の色素層１０１０ｒをフォトリソグラフィによりパターニングして形成する。このときの処理としては、熱処理をおこなうことが必須であり、その温度条件は２２０℃程度に設定されていた。
【０００５】
そして、その後、図に（ｂ）で示すように、緑（Ｇ）の色素層１０１０ｇを形成する際に、この緑（Ｇ）の色素層１０１０ｇとなる層１０１０ｇ’を基板１００２全面に成膜し、その後フォトリソグラフィ法によりパターニングしていた。このとき、２２０℃程度の条件で熱処理をおこなうことが必要である。この後、同様にして青（Ｂ）の色素層と遮光層（ブラックマトリックス）１０１０ｂとを形成してカラーフィルタ層１０１０を形成する。
【０００６】
また、電極１００６はインジウム錫酸化物（以下、ＩＴＯと記載する。）などの透明な導電材料からなるが、このＩＴＯからなる電極を形成する際にも、蒸着法、スパッタリング法、ＣＶＤ（Chemical Vapor Deposition）法などにより、第１基板１００２上の全面にＩＴＯなどの電極材料からなる導電膜を形成した後、導電膜上の全面に所定のフォトレジストを塗布し、フォトレジストの露光、現像をおこない、フォトレジストを所定のパターンに形成する。次に、導電膜を所定のパターンにエッチングすることにより、所定のパターンの電極１００６を形成していた。導電膜形成時には２００℃程度の基板加熱処理が必要であった。
さらに、配向層１００８は、ポリイミド等からなり、これもその製造工程において３００℃程度の熱処理をおこなうことが必要である。
【発明の開示】
【発明が解決しようとする課題】
【０００７】
しかし、上記の透明樹脂製の基材においては、そのガラス転移温度ＴGが１５０℃〜２００℃程度であるため、実質的な耐熱温度が１２５℃〜１６０℃程度となり、これ以上の熱処理をおこなった場合、基材が変形するなどの弊害が生じてしまう。このため、樹脂製の基材を適用した場合、１２０℃〜１５０℃程度以上の熱処理条件に耐えることができないという問題があった。また、このような基材の問題を改善しようとして各層の成膜時における熱処理温度を下げた場合には、以下のような問題が生じていた。
【０００８】
先ず、カラーフィルタ層１０１０の形成の際における熱処理温度を１２０℃程度の透明樹脂基材の耐熱温度以下に設定した場合には、その温度における熱処理によって色素層１０１０ａがそれぞれ充分に安定化されない。このため、例えば、図３２（ｃ）に示すように、安定化していない赤（Ｒ）の色素層１０１０ｒ上に緑（Ｇ）のカラーレジスト１０１０ｇ”が残ってしまうため、所望の分光特性を有するカラーフィルタが形成できない。
【０００９】
そして、ＩＴＯの成膜の際における基板加熱温度を１２０℃程度の透明樹脂基材の耐熱温度以下に設定した場合には、形成されたＩＴＯの抵抗値が上昇してしまい、例えばシート抵抗で３０〜４０Ω／□程度の値しか得ることができない。このように、ガラス基板に通常の熱処理温度でＩＴＯを形成した場合のシート抵抗７〜１５Ω／□に対して、低温で処理をおこなったＩＴＯの抵抗値は大きくなるためこのＩＴＯ部分における電圧降下が大きくなり、液晶表示装置としては低い駆動電圧では駆動できないため、高精細化の求められている液晶装置には適用できなかった。
【００１０】
また、配向膜１００８の成膜の際における熱処理温度を、透明樹脂基材の耐熱温度である１２０℃程度以下の値に設定した場合にも、配向性等の必要な膜特性が充分得られなかった。
【００１１】
本発明は、上記の課題を解決するためになされたものであって、例えば一般的なプラスチック基板等を用いることができ、かつ、プラスチック基板のＴG以上の熱処理が必要な各膜においても、ガラス基板に成膜した場合と同等の膜特性を有する液晶装置およびその製造方法を提供することを目的とする。
【課題を解決するための手段】
【００１２】
本発明の電気光学装置の製造方法は、一対の基板間に電気光学物質層が挟持されてなる電気光学装置の製造方法であって、石英ガラス基板と分離層とを有する基体上に、トランジスタを構成する半導体膜及びゲート絶縁膜を含んだ被剥離物を形成する工程と、前記分離層によって前記石英ガラス基板から前記被剥離物を離脱させる工程と、前記被剥離物を前記基板に貼着する工程と、を有し、前記基体上に前記被剥離物を形成する工程は、８５０℃以上１３００℃以下の熱処理を施すことにより前記半導体膜上に前記ゲート絶縁膜を形成する工程を含むことを特徴とする。
前記石英ガラス基板の一面側に前記分離層を形成して前記基体を作製する工程を含む製造方法とすることもできる。
前記被剥離物を形成する工程は、前記基体と前記半導体膜との間に遮光膜を形成する工程を含んでいてもよい。
前記遮光膜は金属膜であることが好ましい。
前記被剥離物を形成する工程は、前記半導体膜にドーパントをドープする工程を含んでいてもよい。
前記被剥離物を形成する工程は、前記ゲート絶縁膜を介して前記半導体膜と対向するとともに、前記遮光膜と電気的に接続された電極を形成する工程を含んでいていもよい。
本発明の電気光学装置は、一対の基板の間に電気光学物質層が挟持されてなる電気光学装置であって、石英ガラス基板を含む基体上に半導体膜を形成し、該半導体膜に８５０℃以上１３００℃以下の温度で熱処理を施すことで当該半導体膜上にゲート絶縁膜を形成した後、前記半導体膜及びゲート絶縁膜を前記基体から前記基板に転写して形成された半導体素子を備えたことを特徴とする。
本発明の電気光学装置の製造方法においては、一対の基板のうち少なくとも一方が樹脂からなる基板間に電気光学物質層が挟持されてなる電気光学装置の製造方法であって、
形成用基板に分離層を形成する工程と、
前記分離層上に少なくとも導電膜および配向膜を有する被剥離物を形成する工程と、
前記分離層に照射光を照射して、前記分離層において剥離を生ぜしめ、前記被剥離物を前記形成用基板から離脱させる工程と、
該被剥離物を前記基板に貼着する工程と、を有することにより上記課題を解決した。
本発明はまた、前記形成用基板が透光性とされ、前記分離層に前記形成用基板を透過して照射光を照射して、前記分離層と被剥離物との界面において剥離を生ぜしめることが可能である。
また、本発明では、前記分離層の剥離が、分離層を構成する物質の原子間または分子間の結合力が消失または減少することにより生じることができる。
また、本発明の前記照射光は、レーザ光であることが好ましく、前記レーザ光の波長が、１００〜３５０ｎｍであることができる。
本発明の前記分離層は、非晶質シリコンで構成されていることが好ましい。
本発明の前記基板が粘着シートにより貼着されることができる。
本発明においては、前記導電膜がインジウム錫酸化物からなり、そのシート抵抗が３０Ω／□未満に設定されることが好ましく、より好ましくは、前記シート抵抗が１５Ω／□以下に設定されることができる。
さらに、本発明の前記被剥離物にはカラーフィルタ層が形成される手段を採用することができる。
本発明の前記被剥離物には、反射膜が形成されることができる。
前記被剥離物の前記基板を貼着する側には、パッシベーション膜が積層されることが可能である。
本発明においては、前記被剥離物が前記形成用基板上に少なくとも前記導電膜、前記配向膜、の順に積層される手段か、または、前記被剥離物が前記形成用基板上に少なくとも前記配向膜、前記導電膜、の順に積層される手段を選択することが可能である。
本発明においては、前記被剥離物上に前記基板が貼着された状態で、前記照射光を照射することができる。
本発明の電気光学装置用基板の製造方法においては、形成用基板に分離層を形成する工程と、
前記分離層上に少なくとも導電膜および配向膜を有する被剥離物を形成する工程と、
前記分離層に照射光を照射して、前記分離層において剥離を生ぜしめ、前記被剥離物を前記形成用基板から離脱させる工程と、
該被剥離物を前記基板に貼着する工程と、を有することにより上記課題を解決した。
本発明の電気光学装置用においては、一対の基板のうち少なくとも一方が樹脂からなる基板間に電気光学物質層が挟持されてなる電気光学装置であって、
前記基板上に少なくとも導電膜および配向膜が形成されてなり、
前記導電膜がインジウム錫酸化物からなり、そのシート抵抗が３０Ω／□未満に設定されることにより上記課題を解決した。
本発明において、より好ましくは、前記シート抵抗が１５Ω／□以下に設定されることができる。
本発明の前記基板上には反射膜が形成されることができる。
前記基板と、少なくとも前記導電膜および前記配向膜を有する被剥離物とが粘着シートにより貼着されることが可能である。
本発明の前記基板と前記導電膜との間にはパッシベーション膜が積層されることができる。
また、本発明の電子機器においては、上記の各電気光学装置を備えることが可能である。
【００１３】
本発明の電気光学装置（液晶装置）の製造方法においては、ガラス基板、石英基板等の形成用基板に分離層を形成する工程と、前記分離層上に少なくとも導電膜および配向膜を有する被剥離物を形成する工程と、前記分離層に照射光を照射して、前記分離層において剥離を生ぜしめ、前記被剥離物を前記形成用基板から離脱させる工程と、該被剥離物を、ポリカーボネート系、ポリアクリレート系、ポリエーテルサルフォン系、ポリオレフィン系等の透明な高分子からなる厚さ０．４×１０-3ｍ（０．４ｍｍ）以下程度のプラスチックフィルムを基材とし、その両面に、ガスを透過しないガスバリア層と保護層とが積層形成されてなるプラスチック基板（樹脂製基板）に貼着する工程と、を有することにより、プラスチックフィルム基板に直接導電膜および配向膜等を形成する場合に対比して、被剥離物形成工程における熱処理の温度条件を、プラスチックフィルムのＴGによって規定される耐熱温度以下に設定する必要がなくなるため、所望の膜特性を有する導電膜および配向膜を有し、かつ、軽量化、薄型化が容易、割れない、曲面表示が可能、等の利点を有するプラスチックフィルム基板を用いた液晶装置を製造することができる。
【００１４】
ここで、形成用基板として、耐熱性に優れるガラス基板、石英基板等を適用することにより、プラスチックフィルムのＴGによって規定される耐熱温度より高い温度によって熱処理をおこなうことが可能となるとともに、ガラス等の形成用基板においては被剥離物の形成と剥離とを繰り返しておこなうことが可能となり、このため、石英ガラス基板を形成時に必要とするような高温の熱処理が必要な場合にも、そのコストを低減することができる。
【００１５】
本発明はまた、前記形成用基板が透光性とされ、前記分離層に対して形成用基板側から、つまり、形成用基板を透過するように照射光を照射して、前記分離層と被剥離物との界面において剥離を生ぜしめることが可能であり、被剥離物にアルミニウム、銀などの光を反射する不透明な導電材料のような透過率の低い層が形成された場合であっても、剥離を効率よくおこなうことができる。
【００１６】
また、本発明では、前記分離層の剥離が、分離層を構成する物質の原子間または分子間の結合力が消失または減少することにより生じることにより、剥離前の状態における被剥離物と分離層との界面から被剥離物を剥離することができ、これにより、被剥離物に分離層が付着することが防止できる。
【００１７】
また、本発明の前記照射光は、レーザ光であることができ、前記レーザ光の波長が、１００〜３５０ｎｍであることが好ましく、より好ましくは、波長２４８ｎｍのＫｒＦエキシマレーザーとすることが可能である。これにより、照射した分離層を構成する物質の原子間または分子間中の結合力を効率よく消失または減少することができる。
【００１８】
ここで、本発明の前記分離層は、非晶質シリコンで構成されていることが好ましく、これにより、レーザー照射によって非晶質シリコンが結晶化して多晶質シリコンとなって体積変化を生じるとともに、被剥離物の剥離が可能となる。
【００１９】
本発明は、形成用基板から剥離される前の被剥離物か、あるいは、形成用基板から剥離された後の被剥離物に、プラスチックフィルム基板を粘着シートにより貼着することができる。ここで、粘着シートとは、特定のシートに限るものではなく、本発明の趣旨を逸脱しない範囲の物ならば、一般的に薄膜デバイスをプラスチック基板に貼着可能なものを適応することが可能である。
【００２０】
本発明においては、前記導電膜がインジウム錫酸化物からなり、そのシート抵抗が３０Ω／□未満に設定されることが好ましく、より好ましくは、前記シート抵抗が１５Ω／□以下に設定されることができ、これは、プラスチックフィルムの耐熱温度を大幅に超えた２００℃程度の熱処理により得ることができる特性であり、このような低抵抗値により電圧降下の影響を低減することができ、これにより、低駆動電圧の高精細な液晶装置を得ることができる。
さらに、本発明の前記被剥離物にはカラーフィルタ層が形成され、プラスチック基板の耐熱温度を超えた２２０℃程度の熱処理により、カラーレジスト中の溶剤を充分ベークして必要な安定度を得ることが可能となる。
【００２１】
本発明の前記被剥離物には、反射膜が形成されることで反射型液晶装置あるいは、半透過型液晶装置とすることが可能である。
【００２２】
前記被剥離物の前記基板を貼着する側には、ＳｉＯ2からなるパッシベーション膜が積層されることにより、導電膜やＴＦＴ（Thin Film Transistor）の部分に、直接プラスチック基板を貼着するための粘着シートを接着することを防止できるとともに、液晶セルに対するガス透過および不純物の拡散をさらに低減することが可能となる。
【００２３】
本発明においては、前記被剥離物が前記形成用基板上に少なくとも前記導電膜、前記配向膜、の順に積層される手段により、形成用基板を剥離した側にプラスチック基板を貼着することで、表示用基板および駆動用基板のいずれにも、かつ、アクティブ・マトリクス、パッシブ・マトリクスのいずれのタイプの液晶装置でも、また、透過型、反射型、半透過反射型、または投影型などにも適用することが可能である。
【００２４】
また、前記被剥離物が前記形成用基板上に少なくとも前記配向膜、前記導電膜、の順に積層される、つまり、通常の液晶装置の基板と逆順に積層する手段により、形成用基板から剥離する前の被剥離物にプラスチック基板を貼着した状態で前記照射光を照射することにより、パッシブ・マトリックスタイプの液晶装置の表示用基板および駆動用基板、そして、アクティブ・マトリクスタイプの液晶装置の表示用基板に適応することが可能である。
【００２５】
そして、本発明においては、これらのプラスチック基板と通常のガラス基板とを組み合わせて張り合わせることにより電気光学装置（液晶装置）を製造することもできる。この場合、例えば、ＴＦＴなどのアクティブタイプの駆動用基板をガラス基板に成膜して製造し、表示用基板を逆順で成膜してプラスチック基板を貼着し、これらを張り合わせて液晶装置とすることもできる。
【発明の効果】
【００２６】
本発明の電気光学装置とその製造方法および電子機器によれば、ガラス基板、石英基板等の形成用基板に分離層を形成する工程と、前記分離層上に少なくとも導電膜および配向膜を有する被剥離物を形成する工程と、前記分離層に照射光を照射して、前記分離層において剥離を生ぜしめ、前記被剥離物を前記形成用基板から離脱させる工程と、該被剥離物を、透明な高分子からなるプラスチックフィルムを基材とするプラスチック基板（樹脂製基板）に貼着する工程と、を有することにより、プラスチックフィルム基板に直接導電膜および配向膜等を形成する場合に対比して、被剥離物形成工程における熱処理の温度条件を、プラスチックフィルムのＴGによって規定される耐熱温度以下に設定する必要がなくなるため、所望の膜特性を有する導電膜、配向膜、カラーフィルター層を有し、かつ、軽量化、薄型化が容易、割れない、曲面表示が可能、等の利点を有するプラスチックフィルム基板を用いた電気光学装置（液晶装置）を製造することができるという効果を奏する。
【発明を実施するための最良の形態】
【００２７】
［第１実施形態］
以下、本発明に係る電気光学装置とその製造方法の第１実施形態を、図面に基づいて説明する。本実施形態および以下の各実施形態では電気光学装置の例として、液晶装置を取り上げて説明する。
【００２８】
図３０は、本発明に係る液晶装置の製造方法を示すフローチャートであり、図１〜図６は第１実施形態の液晶装置の製造方法の工程を示す模式断面図であり、図において、符号ｇ１は形成用基板、ｇ２は分離層、ｇ４は被剥離物、ｇ７は照射光である。なお、本明細書中に［Ｓ１］等で示す符号は、図３０のフローチャートにおける各工程に対応している。
【００２９】
［Ｓ１分離層ｇ２形成工程］
図１に示すように、形成用基板ｇ１の片面（分離層形成面ｇ１１）に、分離層（光吸収層）ｇ２を形成する。形成用基板ｇ１は、後述する形成用基板ｇ１の照射光入射面ｇ１２側から照射光ｇ７を照射する場合、その照射光ｇ７が透過し得る透光性を有するものであるのが好ましい。この場合、照射光ｇ７の透過率は、１０％以上であるのが好ましく、５０％以上であるのがより好ましい。この透過率が低過ぎると、照射光ｇ７の減衰（ロス）が大きくなり、分離層ｇ２を剥離するのにより大きな光量を必要とする。
【００３０】
また、形成用基板ｇ１は、信頼性の高い材料で構成されているのが好ましく、特に、耐熱性に優れた材料で構成されているのが好ましい。その理由は、例えば後述する被剥離物ｇ４やパッシベーション膜（中間層）ｇ３を形成する際に、その種類や形成方法によってはプロセス温度が高くなる（例えば３５０〜１０００℃程度）ことがあるが、その場合でも、形成用基板ｇ１が耐熱性に優れていれば、形成用基板ｇ１上への被剥離物ｇ４等の形成に際し、その温度条件等の成膜条件をプラスチックシートの耐熱温度によって規定される温度条件より高くでき、設定の幅が広がるからである。
【００３１】
さらに、形成用基板ｇ１は、被剥離物ｇ４の形成の際の最高温度をＴmaxとしたとき、歪点がＴmax以上の材料で構成されているものが好ましく、具体的には、形成用基板ｇ１の構成材料は、歪点が３５０℃以上のものが好ましい。さらに、５００℃以上のものがより好ましい。このようなものとしては、例えば、石英ガラス、ソーダガラス、コーニング７０５９（商品名）、日本電気ガラスＯＡ−２（商品名）等の耐熱性ガラスが挙げられ、これ以外にも、後述するように、２００℃〜３００℃程度とされる分離層ｇ２、中間層ｇ３および被剥離物ｇ４の形成の際のプロセス温度であれば、形成用基板ｇ１として、前記の融点より低い安価なガラス材を用いることができる。
【００３２】
また、形成用基板ｇ１の厚さは、特に限定されないが、通常は、０．１〜５．０ｍｍ程度であるのが好ましく、０．５〜１．５ｍｍ程度であるのがより好ましい。形成用基板ｇ１の厚さが薄過ぎると強度の低下を招き、厚過ぎると、形成用基板ｇ１の透過率が低い場合に、照射光ｇ７の減衰を生じ易くなる。なお、形成用基板ｇ１の照射光ｇ７の透過率が高い場合には、その厚さは、前記値を超えるものであってもよい。
なお、照射光ｇ７を均一に照射できるように、形成用基板ｇ１の分離層形成部分の厚さは、均一であるのが好ましい。また、形成用基板ｇ１をエッチング等により除去するのではなく、形成用基板ｇ１と被剥離物ｇ４との間にある分離層ｇ２から剥離して形成用基板ｇ１を離脱させるため、作業が容易であるとともに、例えば比較的厚さの厚い基板を用いる等、形成用基板ｇ１に関する選択の幅も広い。
【００３３】
また、形成用基板ｇ１の分離層形成面ｇ１１や、照射光入射面ｇ１２は、図示のごとき平面に限らず、曲面であってもよい。この場合、後述するプラスチック基板が曲面の場合にも対応することができる。
【００３４】
次に、分離層ｇ２について説明する。
分離層ｇ２は、後述するように、照射光ｇ７を吸収してこの分離層ｇ２と中間層ｇ３または被剥離物ｇ４との界面ｇ２ｂにおいて剥離（以下、「界面剥離」と言う）を生じるような性質を有するものであり、好ましくは、照射光ｇ７の照射により、分離層ｇ２を構成する物質の原子間または分子間の結合力が消失または減少することにより界面剥離に至るものである。
【００３５】
さらに、照射光ｇ７の照射により、分離層ｇ２から気体が放出され、分離効果が発現される場合もある。すなわち、分離層ｇ２に含有されていた成分が気体となって放出される場合と、分離層ｇ２が光を吸収して一瞬気体になり、その蒸気が放出され、分離に寄与する場合とがある。
【００３６】
このような分離層ｇ２の組成としては、例えば非晶質シリコン（ａ−Ｓｉ）が挙げられる。
この非晶質シリコン（アモルファスシリコン）中には、Ｈ（水素）が含有されていてもよい。この場合、Ｈの含有量は、２ａｔ％以上程度であるのが好ましく、２〜２０ａｔ％程度であるのがより好ましい。この場合のように、Ｈが所定量含有されていると、照射光ｇ７の照射により、水素が放出され、分離層ｇ２に内圧が発生し、それが被剥離物ｇ４と形成用基板ｇ１とを剥離する力となる。この非晶質シリコン中のＨの含有量は、成膜条件、例えばＣＶＤにおけるガス組成、ガス圧、ガス雰囲気、ガス流量、温度、基板温度、投入パワー等の条件を適宜設定することにより調整することができる。
【００３７】
また、分離層ｇ２の厚さは、剥離目的や分離層ｇ２の組成、形成方法等の諸条件により異なるが、通常は、１ｎｍ〜２０μｍ程度であるのが好ましく、１０ｎｍ〜２μｍ程度であるのがより好ましく、４０ｎｍ〜１μｍ程度であるのがさらに好ましい。分離層ｇ２の膜厚が小さすぎると、成膜の均一性が損なわれ、剥離にムラが生じることがあり、また、膜厚が厚すぎると、分離層ｇ２の良好な剥離性を確保するために、照射光ｇ７のパワー（光量）を大きくする必要があるとともに、分離層ｇ２が被剥離物ｇ４側に残留してこれを除去する作業の必要が生じる可能性があり好ましくない。なお、分離層ｇ２の膜厚は、できるだけ均一であるのが好ましい。
【００３８】
分離層ｇ２の形成方法は、特に限定されず、膜組成や膜厚等の諸条件に応じて適宜選択される。例えば、ＣＶＤ（ＭＯＣＶＤ、低圧ＣＶＤ、ＥＣＲ−ＣＶＤを含む）、蒸着、分子線蒸着（ＭＢ）、スパッタリング、イオンプレーティング、ＰＶＤ等の各種気相成膜法等が挙げられ、これらのうちの２以上を組み合わせて形成することもでき、特に低圧ＣＶＤやプラズマＣＶＤにより成膜するのが好ましい。
【００３９】
［Ｓ３被剥離物ｇ４形成工程］
次に、図２に示すように、分離層ｇ２の上に被剥離物ｇ４を形成する。
被剥離物ｇ４は、後述するように、転写体（基板）６へ転写される層であって、後述するように液晶装置のそれぞれの基板に形成される機能性薄膜または薄膜デバイスとされ、ＩＴＯからなる導電膜、配向膜、カラーフィルター層、駆動用回路等の複数の層を含むものとされる。このとき、被剥離物ｇ４の分離層ｇ２側の面ｇ４ａから上側の面ｇ４ｂに向けて、少なくても配向膜、導電膜の順に積層される。つまり、この被剥離物ｇ４の面ｇ４ａに配向膜が形成されている。
このような機能性薄膜または薄膜デバイスは、後述するように、各膜の形成に必要な熱処理温度との関係で、通常、２００℃〜３００℃程度以上という比較的高いプロセス温度を経て形成される。従って、この場合、前述したように、形成用基板ｇ１としては、そのプロセス温度に耐え得る信頼性の高いものが必要となる。このような被剥離物ｇ４は、後述するように、通常、複数の工程を経て形成される。
【００４０】
［Ｓ４接着層ｇ５形成工程、Ｓ５転写体ｇ６貼着工程］
図３に示すように、被剥離物ｇ４上に接着層（粘着シート）ｇ５を形成し、該接着層ｇ５を介して転写体ｇ６を接着（接合）する。
接着層ｇ５を構成する接着剤の好適な例としては、反応硬化型接着剤、熱硬化型接着剤、紫外線硬化型接着剤等の光硬化型接着剤、嫌気硬化型接着剤等の各種硬化型接着剤が挙げられる。接着剤の組成としては、例えば、エポキシ系、アクリレート系、シリコーン系等、いかなるものでもよい。このような接着層ｇ５の形成は、例えば、塗布法によりなされる。
【００４１】
前記硬化型接着剤を用いる場合、例えば被剥離物ｇ４上に硬化型接着剤を塗布し、その上に後述する転写体ｇ６を接合した後、硬化型接着剤の特性に応じた硬化方法により前記硬化型接着剤を硬化させて、被剥離物ｇ４と転写体ｇ６とを接着、固定する。
【００４２】
光硬化型接着剤を用いる場合は、透光性の転写体ｇ６を未硬化の接着層ｇ５上に配置した後、転写体ｇ６上から硬化用の光を照射して接着剤を硬化させることが好ましい。また、形成用基板ｇ１が透光性を有するものであれば、形成用基板ｇ１と転写体ｇ６の両側から硬化用の光を照射して接着剤を硬化させれば、硬化が確実となり好ましい。
【００４３】
［Ｓ２中間層ｇ３形成工程］
なお、図示と異なり、転写体ｇ６側に接着層ｇ５を形成し、その上に被剥離物ｇ４を接着してもよい。また、被剥離物ｇ４と接着層ｇ５との間に、前述したような中間層を設けてもよい。
【００４４】
転写体（基板）ｇ６としては、前記形成用基板よりも耐熱温度の低い、ガラス転移温度ＴGが１５０℃程度であり実際の耐熱温度が１２５℃程度であるポリカーボネート系、ガラス転移温度ＴGが１７０℃程度であり実際の耐熱温度が１５０℃程度であるポリアクリレート系、ガラス転移温度ＴGが２００℃程度であり実際の耐熱温度が１６０℃程度であるポリエーテルサルフォン系、ガラス転移温度ＴGが１４０℃程度であり実際の耐熱温度が１２０℃程度であるポリオレフィン系等の透明な高分子からなる厚さ０．４×１０-3ｍ（０．４ｍｍ）以下程度のプラスチックフィルムを基材とし、その両面に、ガスを透過しないガスバリア層と保護層とが積層形成されてなるプラスチック基板（透明樹脂製基板）が挙げられる。なお、このような基板は、平板であっても、湾曲板であってもよい。
【００４５】
ここで、転写体ｇ６として上記のような樹脂基板を適応できる理由として、本発明では、形成用基板ｇ１側に被剥離物ｇ４を形成し、その後、該被剥離物ｇ４を転写体ｇ６に転写するため、転写体ｇ６に要求される特性、特に耐熱性は、被剥離物ｇ４の形成の際の温度条件等に依存しないからである。従って、被剥離物ｇ４の形成の際の最高温度をＴmaxとしたとき、転写体ｇ６の構成材料として、ガラス転移点（ＴG）または軟化点がＴmax以下のものを用いることができる。つまり、上記のように、転写体ｇ６は、ガラス転移点（ＴG）または軟化点が２００℃程度以下の材料で構成することができる。
その結果、転写体ｇ６の機械的特性としては、プラスチックの特性としてのある程度の剛性（強度）を有するとともに、可撓性、弾性を有するものとすることができる。
【００４６】
［Ｓ６照射光ｇ７照射工程，Ｓ７被剥離物ｇ４剥離工程］
図４に示すように、形成用基板ｇ１の裏面側（照射光入射面ｇ１２側）から照射光ｇ７を照射する。この照射光ｇ７は、形成用基板ｇ１を透過した後、界面ｇ２ａ側から分離層ｇ２に照射される。これにより、図５に示すように、分離層ｇ２に界面剥離が生じ、結合力が減少または消滅するので、形成用基板ｇ１と転写体ｇ６とを離間させると、被剥離物ｇ４が形成用基板ｇ１から離脱して、転写体ｇ６へ転写される。
【００４７】
ここで、図６は、分離層ｇ２に界面ｇ２ｂでの界面剥離が生じた場合を示す。分離層ｇ２の界面剥離が生じる原理は、分離層ｇ２の構成材料に剥離が生じること、また、分離層ｇ２内に内蔵しているガスの放出、さらには照射直後に生じる溶融、蒸散等の相変化によるものであることが推定される。この剥離とは、照射光を吸収した固体材料（分離層ｇ２の構成材料）が光化学的または熱的に励起され、その表面や内部の原子または分子の結合が切断されて放出することを言い、主に、分離層ｇ２の構成材料の全部または一部が溶融、蒸散（気化）等の相変化を生じる現象として現れる。また、前記相変化によって微小な発泡状態となり、結合力が低下することもある。
【００４８】
このため、分離層ｇ２が被剥離物ｇ４に付着しない状態でこの分離層ｇ２の内部で剥離が起きる場合もあり、分離層ｇ２が層内剥離を生じるか、界面剥離を生じるか、またはその両方であるかは、分離層ｇ２の組成や、その他種々の要因に左右され、その要因の１つとして、照射光ｇ７の種類、波長、強度、到達深さ等の条件が挙げられる。
【００４９】
照射光ｇ７としては、分離層ｇ２に層内剥離および／または界面剥離を起こさせるものであればよく、例えば、Ｘ線、紫外線、可視光、赤外線（熱線）、レーザ光、ミリ波、マイクロ波、電子線、放射線（α線、β線、γ線）等が挙げられるが、そのなかでも、分離層ｇ２の剥離（アブレーション）を生じさせ易いという点で、レーザ光が好ましい。
このレーザ光を発生させるレーザ装置の中でもエキシマレーザが特に好ましい。エキシマレーザは、短波長域で高エネルギーを出力するため、極めて短時間で分離層ｇ２に剥離を生じさせることができ、よって、隣接するまたは近傍の被剥離物ｇ４、形成用基板ｇ１等に温度上昇をほとんど生じさせることなく、すなわち劣化、損傷を生じさせることなく分離層ｇ２を剥離することができる。
【００５０】
また、分離層ｇ２にアブレーションを生じさせるに際しての照射光に波長依存性がある場合、照射されるレーザ光の波長は、１００〜３５０ｎｍ程度であるのが好ましく、例えば、２４８ｎｍ程度のＫｒ−Ｆレーザが用いられる。
また、照射されるレーザ光のエネルギー密度、特に、エキシマレーザの場合のエネルギー密度は、１０〜５０００ｍＪ／ｃｍ2程度とするのが好ましく、１００〜５００ｍＪ／ｃｍ2程度とするのがより好ましい。また、照射時間は、１〜１０００ｎｓｅｃ程度とするのが好ましく、１０〜１００ｎｓｅｃ程度とするのがより好ましい。エネルギー密度が低いかまたは照射時間が短いと、十分な剥離等が生じず、また、エネルギー密度が高いかまたは照射時間が長いと、分離層ｇ２を透過した照射光により被剥離物ｇ４へ悪影響を及ぼすことがある。このようなＫｒ−Ｆエキシマレーザ光に代表される照射光ｇ７は、その強度が均一となるように照射されるのが好ましい。
【００５１】
照射光ｇ７の照射方向は、分離層ｇ２に対し垂直な方向に限らず、分離層ｇ２に対し所定角度傾斜した方向であってもよい。また、分離層ｇ２の面積が照射光の１回の照射面積より大きい場合には、分離層ｇ２の全領域に対し、複数回に分けて照射光を照射することもできる。また、同一箇所に２回以上照射してもよい。また、異なる種類、異なる波長（波長域）の照射光（レーザ光）を同一領域または異なる領域に２回以上照射することもできる。
【００５２】
最後に、図５に示すように、形成用基板ｇ１に付着している分離層ｇ２を、例えば洗浄、エッチング、アッシング、研磨等の方法またはこれらを組み合わせた方法により除去する。なお、形成用基板ｇ１が石英ガラスのような高価な材料、希少な材料で構成されている場合等には、形成用基板ｇ１は、再利用（リサイクル）することができる。
【００５３】
以上のような各工程を経て、被剥離物ｇ４の転写体ｇ６への転写が完了する。その後、被剥離層ｇ４への表面処理、および被剥離物ｇ４と転写体（基板）６に対して所定の処理をおこなう。これにより、図６に示すように、プラスチック基板ｇ６側から順に少なくともＩＴＯ等の導電膜、配向膜の順で積層された液晶パネルの一方の基板とすることができる。ここで、被剥離物ｇ４の表面ｇ４ａには、配向膜が位置している。
この液晶基板上にスペーサーを散布した後、この基板と他の基板とをシール材を介して貼着し、これらの基板間に液晶を注入し液晶層を形成する。その後、基板の外側に偏光板、位相差板などの光学素子を取り付けることにより液晶装置が製造される。
【００５４】
本発明では、ＩＴＯからなる導電層、カラーフィルタ層、配向膜等の形成された被剥離物ｇ４自体を直接プラスチック基板上に形成するのではなく、ガラス等の耐熱温度の高い形成用基板ｇ１上に分離層ｇ２を介して形成し、この分離層ｇ２から被剥離物ｇ４を剥離するため、被剥離物ｇ４の各層における形成の処理温度条件を、プラスチックフィルムの耐熱温度にかかわらず、各膜特性を維持するために必要な温度条件とすることができるため、従来プラスチック基板の液晶装置では得ることができなかった高い信頼性を維持することができる。
【００５５】
また、本実施形態では、被剥離物ｇ４が、形成用基板ｇ１上に少なくとも配向膜、導電膜の順に積層される、つまり、通常の液晶パネルの基板と逆順に積層して形成されることにより、パッシブ・マトリックスタイプの液晶装置の表示用基板および駆動用基板、そして、アクティブ・マトリクスタイプの液晶装置の表示用基板に、また、透過型、反射型、半透過反射型、または投影型などにも適応することが可能である。
【００５６】
また、本実施形態では、被剥離物ｇ４と接着層（粘着シート）ｇ５との間、つまり被剥離物ｇ４の面ｇ４ｂに、液晶装置として製造された際における液晶に対するガスを透過しないためのガスバリア層、として第２実施形態で後述する中間層（パッシベーション膜）ｇ３と同様の層を形成することが可能である。
【００５７】
また、本実施形態では、形成用基板ｇ１側から分離層ｇ２に照射光ｇ７を照射したが、被剥離物ｇ４が照射光ｇ７の照射により悪影響を受けない場合には、照射光ｇ７の照射方向は前記に限定されず、形成用基板ｇ１と反対側から照射光を照射してもよい。
【００５８】
さらに、分離層ｇ２の面方向に対し部分的に、すなわち所定のパターンで照射光を照射して、被剥離物ｇ４を前記パターンで剥離または転写するような構成であってもよい（第１の方法）。これは、一枚のパネルから複数の液晶基板を製造するいわゆる多数取りの場合に適応することが可能であり、この場合は、前記［Ｓ６］の工程に際し、形成用基板ｇ１の照射光入射面ｇ１２に対し、前記パターンに対応するマスキングを施して照射光ｇ７を照射するか、あるいは、照射光ｇ７の照射位置を精密に制御する等の方法によりおこなうことができる。
【００５９】
また、分離層ｇ２を形成用基板ｇ１の分離層形成面ｇ１１全面に形成するのではなく、分離層ｇ２を所定のパターンで形成することもできる（第２の方法）。この場合、マスキング等により分離層ｇ２を予め所定のパターンに形成するか、あるいは、分離層ｇ２を分離層形成面ｇ１１の全面に形成した後、エッチング等によりパターニングまたはトリミングする方法が可能である。
【００６０】
以上のような第１の方法および第２の方法によれば、被剥離物ｇ４の転写を、そのパターニングやトリミングとともにおこなうことができる。また、前述した方法と同様の方法により、転写を２回以上繰り返し行ってもよい。
【００６１】
また、大型の透明樹脂基板（例えば、有効領域が９００ｍｍ×１６００ｍｍ）を転写体ｇ６とし、小型のガラス基板（形成用基板）ｇ１（例えば、有効領域が４５ｍｍ×４０ｍｍ）に形成した小単位の被剥離物ｇ４（薄膜トランジスタ）を複数回（例えば、約８００回）隣接位置に順次転写して、大型の透明樹脂基板の有効領域全体に被剥離物ｇ４を形成し、最終的に前記大型の透明樹脂基板と同サイズの液晶ディスプレイを製造することもできる。
【００６２】
［第２実施形態］
以下、本発明に係る電気工学装置（液晶装置）とその製造方法の第２実施形態を、図面に基づいて説明する。
本実施形態においては、前述した図３０，図１に示す［Ｓ１］の工程までは第１実施形態と同様に、分離層ｇ２を形成する。
図７〜図１２は本実施形態の液晶装置の製造方法の工程を示す模式断面図であり、これらの図において、第１実施形態と略同等の構成要素に関しては同一の符号を付してその説明を省略する。
【００６３】
［Ｓ２中間層ｇ３形成工程］
図７に示すように、分離層ｇ２の上に中間層（パッシベーション膜）ｇ３を形成する。
この中間層ｇ３は、例えば、製造時または使用時において後述する被剥離物ｇ４を物理的または化学的に保護する保護層として形成されるとともに、絶縁層、照射光ｇ７の遮光層、被剥離物ｇ４へのまたは被剥離物ｇ４からの成分の移行（マイグレーション）を阻止するバリア層、そして、液晶装置として製造された際における液晶に対するガスを透過しないためのガスバリア層、としての機能の内の少なくとも１つを発揮するよう形成されることができる。
【００６４】
この中間層ｇ３の組成としては、その形成目的に応じて適宜設定され、例えば、非晶質シリコンによる分離層ｇ２と薄膜トランジスタ等の液晶パネルとなる被剥離物ｇ４との間に形成される中間層ｇ３の場合には、ＳｉＯ2等の酸化ケイ素が挙げられる。
【００６５】
このような中間層ｇ３の厚さは、その形成目的や発揮し得る機能の程度に応じて適宜決定されるが、通常は、１０ｎｍ〜５μｍ程度であるのが好ましく、４０ｎｍ〜１μｍ程度であるのがより好ましい。また、中間層ｇ３の形成方法も、前記分離層ｇ２で挙げた形成方法と同様の方法が挙げられる。
なお、このような中間層ｇ３は、同一または異なる組成のものを２層以上形成することもできる。また、本実施形態においても、中間層ｇ３を形成せず、分離層ｇ２上に直接被剥離物ｇ４を形成してもよい。
【００６６】
［Ｓ３被剥離物ｇ４形成工程］
次に、図８に示すように、中間層ｇ３の上に被剥離物ｇ４を形成する。
ここで、被剥離物ｇ４の積層構造は、ＩＴＯからなる導電膜、配向膜、カラーフィルター層、駆動用回路等の複数の層を含むものとされるが、その積層順序は、後述するように、上記の第１実施形態とは異なるものとされる。
【００６７】
本実施形態の被剥離物ｇ４は、後述するように、転写体ｇ６へ転写される層であって、液晶装置のそれぞれの基板に形成される機能性薄膜または薄膜デバイスとされ、ＩＴＯからなる導電膜、配向膜、カラーフィルター層、駆動用回路等の複数の層を含むものとされる。ここで、被剥離物ｇ４の中間層ｇ３側の面ｇ４ａから上側の面ｇ４ｂに向けて、少なくても導電膜、配向膜の順に積層される。
このような機能性薄膜または薄膜デバイスは、後述するように、各膜の形成に必要な熱処理温度との関係で、通常、２００℃〜３００℃程度以上という比較的高いプロセス温度を経て形成される。従って、この場合、前述したように、形成用基板ｇ１としては、そのプロセス温度に耐え得る信頼性の高いものが必要となる。このような被剥離物ｇ４は、後述するように、通常、複数の工程を経て形成される。
【００６８】
［Ｓ５’転写体ｇ６’接着工程］
図９に示すように、被剥離物ｇ４上に転写体ｇ６’を接置する。
本実施形態の転写体ｇ６’としては、片面が微粘着タイプの粘着シート付のプラスチック基板や、シリコーン樹脂等の吸着パッドを用いる。
【００６９】
［Ｓ７被剥離物ｇ４剥離工程］
図１０に示すように、形成用基板ｇ１の裏面側（照射光入射面ｇ１２側）から照射光ｇ７を照射する。この照射光ｇ７は、形成用基板ｇ１を透過した後、界面ｇ２ａ側から分離層ｇ２に照射される。これにより、図３０，図５に示す第１実施形態の［Ｓ７被剥離物ｇ４剥離工程］と同様に、分離層ｇ２に界面剥離が生じ、結合力が減少または消滅するので、形成用基板ｇ１と転写体ｇ６’とを離間させると、被剥離物ｇ４が形成用基板ｇ１から離脱して、転写体ｇ６’へ転写される。このとき、照射光ｇ７としても同様に、分離層ｇ２に剥離を生じさせる波長２４８ｎｍ程度のＫｒ−Ｆエキシマレーザが用いられる。
【００７０】
［Ｓ８接着層ｇ８形成工程，Ｓ９基板ｇ９貼着工程］
次いで、図１１に示すように、中間層ｇ３の面ｇ３ａ側に接着層（粘着シート）ｇ８を形成し、該接着層ｇ８を介して基板ｇ９を接着（接合）する。
接着層ｇ８を構成する接着剤の好適な例としては、第１実施形態の接着層ｇ５に準じ、その説明は省略する。このような接着層ｇ８の形成は、例えば、塗布法によりなされる。
【００７１】
基板ｇ９としては、前記形成用基板よりも耐熱温度の低い、ガラス転移温度ＴGが１５０℃程度であり実際の耐熱温度が１２５℃程度であるポリカーボネート系、ガラス転移温度ＴGが１７０℃程度であり実際の耐熱温度が１５０℃程度であるポリアクリレート系、ガラス転移温度ＴGが２００℃程度であり実際の耐熱温度が１６０℃程度であるポリエーテルサルフォン系、ガラス転移温度ＴGが１４０℃程度であり実際の耐熱温度が１２０℃程度であるポリオレフィン系等の透明な高分子からなる厚さ０．４×１０-3ｍ（０．４ｍｍ）以下程度のプラスチックフィルムを基材とし、その両面に、ガスを透過しないガスバリア層と保護層とが積層形成されてなるプラスチック基板（透明樹脂製基板）が挙げられる。なお、このような基板は、平板であっても、湾曲板であってもよい。
【００７２】
ここで、基板ｇ９として上記のような樹脂基板を適応できる理由として、本発明では、形成用基板ｇ１に被剥離物ｇ４を形成し、その後、該被剥離物ｇ４を転写体ｇ６を介して基板ｇ９に転写するため、基板ｇ９に要求される特性、特に耐熱性は、被剥離物ｇ４の形成の際の温度条件等に依存しないからである。従って、被剥離物ｇ４の形成の際の最高温度をＴmaxとしたとき、基板ｇ９の構成材料として、ガラス転移点（ＴG）または軟化点がＴmax以下のものを用いることができる。つまり、上記のように、転写体ｇ６は、ガラス転移点（ＴG）または軟化点が２００℃程度以下の材料で構成することができる。
その結果、基板ｇ９の機械的特性としては、プラスチックの特性としてのある程度の剛性（強度）を有するとともに、可撓性、弾性を有するものとすることができる。
【００７３】
［Ｓ１０転写体ｇ６’剥離工程］
次に、図１２に示すように、転写体ｇ６’と被剥離物ｇ４とを分離する。
【００７４】
以上のような各工程を経て、被剥離物ｇ４の基板ｇ９への転写が完了する。その後、被剥離層ｇ４への表面処理、および被剥離物ｇ４と基板ｇ９に対して所定の処理をおこなう。これにより、プラスチック基板ｇ９側から順に少なくともＩＴＯ等の導電膜、配向膜の順で積層された液晶パネルの一方の基板とすることができる。ここで、被剥離物ｇ４の表面ｇ４ｂには、配向膜が位置している。
この液晶基板上にスペーサーを散布した後、この基板と他の基板とをシール材を介して貼着し、これらの基板間に液晶を注入し液晶層を形成する。その後、基板の外側に偏光板、位相差板などの光学素子を取り付けることにより液晶装置が製造される。
【００７５】
本実施形態では、第１実施形態と同様の効果を奏することができるとともに、ＩＴＯからなる導電層、カラーフィルタ層、配向膜等の形成された被剥離物ｇ４自体を直接プラスチック基板ｇ９上に形成するのではなく、ガラス等の耐熱温度の高い形成用基板ｇ１上に分離層ｇ２を介して形成し、この分離層ｇ２から被剥離物ｇ４を剥離するため、被剥離物ｇ４の各層における形成の処理温度条件を、プラスチックフィルムの耐熱温度にかかわらず、各膜特性を維持するために必要な温度条件とすることができるため、従来プラスチック基板の液晶装置では得ることができなかった高い信頼性を維持することができる。
【００７６】
また、本実施形態においては、被剥離物ｇ４自体を転写体ｇ６’を介してプラスチック基板ｇ９に転写するため、被剥離物ｇ４の形成時に、積層順序を通常のガラス基板に成膜する際と同様のプロセスとしておこなうことができる。従って、ＴＦＴ（Thin Film Transistor）タイプの液晶パネルにも適応することが可能となる。
【００７７】
また、本実施形態では、被剥離物ｇ４が、形成用基板ｇ１上に少なくとも配向膜、導電膜の順に積層される、表示用基板および駆動用基板のいずれにも、かつ、アクティブ・マトリクス、パッシブ・マトリクスのいずれのタイプの液晶装置でも、また、透過型、反射型、半透過反射型、または投影型などにも適用することが可能である。
【００７８】
［第３実施形態］
以下、本発明に係る電気光学装置（液晶装置）とその製造方法の第３実施形態を、図面に基づいて説明する。
【００７９】
本実施形態は、単純マトリックス型の液晶装置とその製造方法とされ、主に被剥離物ｇ４の部分に関して説明し、それ以外の、前述した図１〜図６に示す第１実施形態および図７〜図１２に示す第２実施形態と略同等の構成要素に関しては同一の符号を付してその説明を省略する。
【００８０】
本実施形態においては、前述した図３０，図１に示す［Ｓ１分離層ｇ２形成工程］の工程までは第１実施形態と同様に、形成用基板ｇ１上に分離層ｇ２を形成する。
図１３〜図１５は本実施形態の液晶装置の製造方法の工程を示す模式断面図であり、図１６は本実施形態の液晶装置を示す断面図であり、図において、符号ｇ４１は配向膜、ｇ４２は電極（導電膜）、ｇ４３はカラーフィルタ層である。
【００８１】
［Ｓ３−１被剥離物（配向膜ｇ４１）形成工程］
次に、図１３（ａ）に示すように、分離層ｇ２の上に被剥離物ｇ４の一層目として、１．０〜５０×１０-8ｍ（０．０１〜０．５μｍ）程度の膜厚のポリイミドなどの配向性高分子からなる配向膜ｇ４１を形成する。この配向膜ｇ４１は、少なくとも表示領域となる部分全体に形成される。
この際、ポリイミドなどの焼成として、３００℃程度の温度条件の熱処理をおこなうことになる。従って、この場合、前述したように、形成用基板ｇ１としては、そのプロセス温度に耐え得る信頼性の高いものが必要となる。
【００８２】
［Ｓ３−２被剥離物（導電膜ｇ４２）形成工程］
次に、図１３（ｂ）に示すように、配向膜ｇ４１の上に被剥離物ｇ４の２層目として、ＩＴＯなどの透明な導電材料、あるいはアルミニウム、銀などの光を反射する不透明な導電材料からなる導電膜ｇ４２を形成する。ここで、表示領域となる部分では、ＩＴＯなどの光を透過する透明な導電材料が選択されるが、反射型の駆動基板の表示領域、および、引き回し配線などに適応する際などはこの限りではない。
この際、スパッタリング法、ＣＶＤ法、蒸着法などの方法によって、２００℃程度の温度条件の熱処理をおこなうことにより、ＩＴＯのシート抵抗を７Ω／□〜１５Ω／□（膜厚１５０ｎｍ程度）という１５Ω／□以下の値に設定することが可能となる。従って、この場合、前述したように、形成用基板ｇ１としては、そのプロセス温度に耐え得る信頼性の高いものが必要となる。
【００８３】
［Ｓ３−３被剥離物（カラーフィルタ層ｇ４３）形成工程］
次に、図１４に示すように、導電膜ｇ４２の上に被剥離物ｇ４の３層目として、赤（Ｒ）、緑（Ｇ）、青（Ｂ）などの色素層ｇ４３ｒ、ｇ４３ｇ、ｇ４３ｂと遮光層（ブラックマトリックス）ｇ４３ｍとからなるカラーフィルタ層ｇ４３を形成する。
まず、表示領域となる部分では、ＩＴＯなどの光を透過する透明な導電材料が選択されるが、反射型の駆動基板の表示領域、および、引き回し配線などに適応する際などはこの限りではない。
この際、スパッタリング法、ＣＶＤ法、蒸着法などの方法によって、２００℃程度の温度条件の熱処理をおこなうことになる。従って、この場合、前述したように、形成用基板ｇ１としては、そのプロセス温度に耐え得る信頼性の高いものが必要となる。
【００８４】
［Ｓ３−３Ａ赤（Ｒ）の色素層ｇ４３ｒ形成工程］
次に、図１４（ａ）に示すように、導電膜ｇ４２の上にカラーレジストにより赤（Ｒ）の色素層ｇ４３ｒを形成する。このとき、フォトリソグラフィー法によりパターニングをし、その際、ポストベーク等の処理として、２２０℃程度の熱処理をおこなう。
【００８５】
［Ｓ３−３Ｂ緑（Ｇ）の色素層ｇ４３ｇ形成工程］
次に、導電膜ｇ４２の上に緑（Ｇ）の色素層ｇ４３ｇを形成する。このとき、図１４（ｂ）に示すように、カラーレジスト層ｇ４３ｇ’を導電膜ｇ４２および赤（Ｒ）の色素層ｇ４３ｒの上に一面に形成した後、図１４（ｃ）に示すように、フォトリソグラフィー法によりカラーレジスト層ｇ４３ｇ’の不要な部分を除去してパターニングをする。この際。プレベーク、ポストベーク等の処理として、２２０℃程度の熱処理をおこなう。
ここで、赤（Ｒ）の色素層ｇ４３ｒが２２０℃程度の温度設定で熱処理をおこなっているため、充分安定化しており、この赤（Ｒ）の色素層ｇ４３ｒ上に緑（Ｇ）のカラーレジスト層ｇ４３ｇ’が残ることがない。従って、カラーフィルタ層ｇ４３としての赤（Ｒ）の色素層ｇ４３ｒにおける色の純度を所望の状態に維持することができる。
【００８６】
［Ｓ３−３Ｃ青（Ｂ）の色素層ｇ４３ｂ形成工程］
次に、同様にして、図１４（ｄ）に示すように、導電膜ｇ４２の上にカラーレジストにより青（Ｂ）の色素層ｇ４３ｂを形成する。このとき、フォトリソグラフィー法によりパターニングをし、その際、ポストベーク等の処理として、２２０℃程度の熱処理をおこなう。
ここで、赤（Ｒ）の色素層ｇ４３ｒおよび緑（Ｇ）の色素層ｇ４３ｇが２２０℃程度の温度設定で熱処理をおこなっているため、充分安定化しており、この赤（Ｒ）の色素層ｇ４３ｒおよび緑（Ｇ）の色素層ｇ４３ｇ上に青（Ｂ）のカラーレジスト層が残ることがない。従って、カラーフィルタ層ｇ４３としての赤（Ｒ）の色素層ｇ４３ｒおよび緑（Ｇ）の色素層ｇ４３ｇにおける色の純度を所望の状態に維持することができる。
【００８７】
［Ｓ３−３Ｄブラックマトリックスｇ４３ｍ形成工程］
次に、同様にして、図１４（ｅ）に示すように、導電膜ｇ４２の上にカラーレジストによりブラックマトリックスｇ４３ｍを形成する。このとき、フォトリソグラフィー法によりパターニングをし、その際、ポストベーク等の処理として、２２０℃程度の熱処理をおこなう。
ここで、赤（Ｒ）の色素層ｇ４３ｒ，緑（Ｇ）の色素層ｇ４３ｇ，および青（Ｂ）の色素層ｇ４３ｂが２２０℃程度の温度設定で熱処理をおこなっているため、充分安定化しており、この赤（Ｒ）の色素層ｇ４３ｒ，緑（Ｇ）の色素層ｇ４３ｇ，および青（Ｂ）の色素層ｇ４３ｂ上にブラックマトリックスのカラーレジスト層が残ることがない。従って、カラーフィルタ層ｇ４３としての赤（Ｒ）の色素層ｇ４３ｒ，緑（Ｇ）の色素層ｇ４３ｇ，および青（Ｂ）の色素層ｇ４３ｂにおける色の純度を所望の状態に維持することができる。
【００８８】
以上の工程により、被剥離物ｇ４を形成する。
ここで、このカラーフィルタ層ｇ４３上に、ガスバリア層として前述の第２実施形態における中間層（パッシベーション膜）ｇ３と同様の層を形成することも可能である。
また、反射型液晶パネル用として、このカラーフィルタ層ｇ４３上に、Ａｌ等からなる反射膜を形成することもできる。
【００８９】
［Ｓ４接着層ｇ５形成工程、Ｓ５転写体ｇ６形成工程］
図１５に示すように、被剥離物ｇ４上に接着層（粘着シート）ｇ５を形成し、該接着層ｇ５を介して転写体（基板）ｇ６を接着（接合）する。このとき、図３に示す第１実施形態と同様に処理をおこなう。
【００９０】
［Ｓ６照射光ｇ７照射工程，Ｓ７被剥離物ｇ４剥離工程］
その後、照射光ｇ７を照射し、分離層ｇ２から被剥離物ｇ４と形成用基板ｇ１とを分離する。
次に、ポリイミドなどからなる配向性高分子膜（配向膜）ｇ４１表面ｇ４ａを布などでラビングすることにより、配向性高分子膜の配向処理をおこなうことで、液晶パネルの基板ｇ６Ａが製造される。
【００９１】
次いで、同様にして、カラーフィルタ層ｇ４３のない被剥離物ｇ４を形成し剥離し、表面処理することで、液晶パネルの一方の基板ｇ６Ｂを形成する。
【００９２】
ここで、プラスチック基板（転写体）ｇ６の製造方法について説明する。
はじめに、ポリカーボネート系、ポリアクリレート系、ポリエーテルサルフォン系、ポリオレフィン系等の透明な高分子からなる平坦なプラスチックフィルムを形成した後、プラスチックフィルムの少なくとも一方の表面上にポリビニルアルコール系の樹脂層と二酸化珪素などを塗布やスパッタリングするなどしてガスバリア層を形成する。
最後に、ガスバリア層の表面上にフェノキシ樹脂などからなる保護層を形成し、プラスチック基板ｇ６が製造される。
【００９３】
次に、これら基板ｇ６Ａ，ｇ６Ｂから、図１６に示すように、液晶装置４０を製造する。
基板ｇ６Ｂ上にスペーサー４５を散布した後、基板ｇ６Ｂと対向させて基板ｇ６Ａとをシール材４４を介して貼着し、基板ｇ６Ａ，基板ｇ６Ｂ間に液晶を注入し液晶層４６を形成する。その後、基板ｇ６Ａ，基板ｇ６Ｂの外側に偏光板、位相差板などの光学素子を取り付けることにより液晶装置４０が製造される。
【００９４】
本実施形態においては、第１実施形態と同様のプラスチック基板を利用してＩＴＯの抵抗値を低く抑えた単純マトリックスの液晶装置を容易に製造できるという効果を奏することができるとともに、導電膜ｇ４２の成膜の際に２００℃程度の温度条件の熱処理をおこなうことができるため、このＩＴＯのシート抵抗を１５Ω／□以下（膜厚１５０ｎｍ程度）の低い値に設定することが可能となる。
従って、液晶表示装置としては低い駆動電圧で駆動できるため、高精細化の求められている液晶装置に適用することが可能となり、液晶装置としての性能はガラス基板のものと遜色ない状態で、軽量化、薄型化が容易、割れない、曲面表示が可能、等の利点を有するプラスチック基板を適用することができる。
【００９５】
さらに、本実施形態においてはカラーフィルタ層ｇ４３の成膜の際に、２２０℃程度の温度条件の熱処理をおこなうことができるため、このカラーフィルタ層ｇ４３として、それぞれの赤（Ｒ）の色素層ｇ４３ｒ，緑（Ｇ）の色素層ｇ４３ｇ，および青（Ｂ）の色素層ｇ４３ｂにおける色の純度を所望の状態に維持することができる。
従って、従来製造することが不可能であった、カラーフィルタの色の純度をガラス基板のものと同等の状態に維持しつつ、軽量化、薄型化が容易、割れない、曲面表示が可能、等の利点を有するプラスチック基板を適用した液晶装置を製造することが可能となる。
【００９６】
また、配向膜ｇ４１の成膜の際における熱処理温度を、３００℃程度にすることが可能なため、配向性等の必要な膜特性をガラス基板のものと同等の状態に充分維持しつつ、軽量化、薄型化が容易、割れない、曲面表示が可能、等の利点を有するプラスチック基板を適用した液晶装置を製造することができる。
【００９７】
なお、本実施形態では、基板ｇ６Ｂを、第２実施形態のように接着層（粘着シート）ｇ８を形成して２回転写することも可能であり、また、この基板ｇ６Ｂをガラス基板として、接着層（粘着シート）ｇ５を形成せずに転写しないことも可能である。また、本実施形態は、透過型、反射型、半透過反射型、または投影型などにも適用することが可能である。
【００９８】
［第４実施形態］
以下、本発明に係る電気光学装置とその製造方法の第４実施形態を、図面に基づいて説明する。
本実施形態においては電気光学装置の例として、ＴＦＴ（トランジスタ素子）をスイッチング素子として用いたアクティブマトリクス型の液晶装置を取り上げて説明する。本実施形態においても、図１〜図１６に示す第１〜３実施形態と略同等の構成要素に関しては同一の符号を付してその説明を省略する。
【００９９】
（電気光学装置の構造）
まず、実施形態の電気光学装置の構造について、液晶装置を取り上げて説明する。本実施形態の電気光学装置（液晶装置）は、本実施形態の電気光学装置用基板の製造方法により製造されたＴＦＴアレイ基板（電気光学装置用基板）を備えたものである。
【０１００】
図１７は液晶装置の画素部（表示領域）を構成するマトリクス状に形成された複数の画素における各種素子、配線等の等価回路である。また、図１８は、データ線、走査線、画素電極、遮光膜等が形成されたＴＦＴアレイ基板の相隣接する複数の画素群を拡大して示す平面図である。また、図１９は、図１８のＡ−Ａ’断面図である。
なお、図１７〜図１９においては、各層や各部材を図面上で認識可能な程度の大きさとするため、各層や各部材毎に縮尺を異ならしめてある。
【０１０１】
図１７において、液晶装置の画素部を構成するマトリクス状に形成された複数の画素は、マトリクス状に複数形成された画素電極９ａと画素電極９ａを制御するためのＴＦＴ３０とからなり、画像信号が供給されるデータ線６ａが当該ＴＦＴ３０のソースに電気的に接続されている。データ線６ａに書き込む画像信号Ｓ１、Ｓ２、…、Ｓｎは、この順に線順次に供給しても構わないし、相隣接する複数のデータ線６ａに対して、グループ毎に供給するようにしても良い。また、ＴＦＴ３０のゲートに走査線３ａが電気的に接続されており、所定のタイミングで、走査線３ａにパルス的に走査信号Ｇ１、Ｇ２、…、Ｇｍを、この順に線順次で印加するように構成されている。
【０１０２】
画素電極９ａは、ＴＦＴ３０のドレインに電気的に接続されており、スイッチング素子であるＴＦＴ３０を一定期間だけそのスイッチを閉じることにより、データ線６ａから供給される画像信号Ｓ１、Ｓ２、…、Ｓｎを所定のタイミングで書き込む。画素電極９ａを介して液晶に書き込まれた所定レベルの画像信号Ｓ１、Ｓ２、…、Ｓｎは、後述する対向基板に形成された後述する対向電極との間で一定期間保持される。
【０１０３】
液晶は、印加される電圧レベルにより分子集合の配向や秩序が変化することにより、光を変調し、階調表示を可能にする。ノーマリーホワイトモードであれば、印加された電圧に応じて入射光の透過光量が減少し、ノーマリーブラックモードであれば、印加された電圧に応じて入射光の透過光量が増加し、全体として液晶装置から画像信号に応じたコントラスト比を持つ光が出射される。
【０１０４】
ここで、保持された画像信号のリークによってコントラスト比の低下やフリッカと呼ばれるちらつきなど表示上の不具合が生じるのを防ぐために、画素電極９ａと対向電極との間に形成される液晶容量と並列に蓄積容量７０を付加する。例えば、画素電極９ａの電圧は、データ線に電圧が印加された時間よりも３桁も長い時間だけ蓄積容量７０により保持される。これにより、保持特性は更に改善され、コントラスト比の高い液晶装置が実現できる。
【０１０５】
次に、図１８に基づいて、ＴＦＴアレイ基板のトランジスタ素子の形成領域（画素部）内の平面構造について詳細に説明する。図に示すように、液晶装置のＴＦＴアレイ基板上のトランジスタ素子の形成領域（画素部）内には、マトリクス状に複数の透明な画素電極９ａ（点線部９ａ’により輪郭が示されている）が設けられており、画素電極９ａの縦横の境界に各々沿ってデータ線６ａ、走査線３ａ及び容量線３ｂが設けられている。データ線６ａは、コンタクトホール５を介して単結晶シリコン層の半導体層１ａのうち後述のソース領域に電気的に接続されており、画素電極９ａは、コンタクトホール８を介して半導体層１ａのうち後述のドレイン領域に電気的に接続されている。また、半導体層１ａのうちチャネル領域（図中右上りの斜線の領域）に対向するように走査線３ａが配置されており、走査線３ａはゲート電極として機能する。
【０１０６】
容量線３ｂは、走査線３ａに沿ってほぼ直線状に伸びる本線部（即ち、平面的に見て、走査線３ａに沿って形成された第１領域）と、データ線６ａと交差する箇所からデータ線６ａに沿って前段側（図中、上向き）に突出した突出部（即ち、平面的に見て、データ線６ａに沿って延設された第２領域）とを有する。
【０１０７】
そして、図中右上がりの斜線で示した領域には、複数の第１遮光膜（遮光層）１１ａが設けられている。より具体的には、第１遮光膜１１ａは夫々、画素部において半導体層１ａのチャネル領域を含むＴＦＴをＴＦＴアレイ基板の後述する基板本体側から見て覆う位置に設けられており、更に、容量線３ｂの本線部に対向して走査線３ａに沿って直線状に延びる本線部と、データ線６ａと交差する箇所からデータ線６ａに沿って隣接する段側（即ち、図中下向き）に突出した突出部とを有する。第１遮光膜１１ａの各段（画素行）における下向きの突出部の先端は、データ線６ａ下において次段における容量線３ｂの上向きの突出部の先端と重ねられている。この重なった箇所には、第１遮光膜１１ａと容量線３ｂとを相互に電気的に接続するコンタクトホール１３が設けられている。即ち、本実施形態では、第１遮光膜１１ａは、コンタクトホール１３により前段あるいは後段の容量線３ｂに電気的に接続されている。
【０１０８】
次に、図１９に基づいて、液晶装置の画素部内の断面構造について説明する。
図に示すように、液晶装置において、ＴＦＴアレイ基板１０と、これに対向配置される対向基板２０との間に液晶層５０が挟持されている。
ＴＦＴアレイ基板１０は、ポリカーボネート系、ポリアクリレート系、ポリエーテルサルフォン系、ポリオレフィン系等の透明な高分子からなる厚さ０．４×１０-3ｍ（０．４ｍｍ）以下程度のプラスチックフィルムを基材とし、その両面に、ガスを透過しないガスバリア層と保護層とが積層形成されてなるプラスチック基板（透明樹脂製基板）からなる基板本体１０Ａとその液晶層５０側に形成された接着層（粘着シート）ｇ８および中間層ｇ３とその液晶層５０側表面上に形成された画素電極９ａ、ＴＦＴ３０、配向膜１６を主体として構成されており、対向基板２０は基板本体１０Ａと同等のプラスチック基板からなる基板本体２０Ａとその液晶層５０側に形成された接着層（粘着シート）ｇ８および中間層ｇ３とその液晶層５０側表面上に形成された対向電極（共通電極）２１と配向膜２２とを主体として構成されている。
【０１０９】
ＴＦＴアレイ基板１０の基板本体１０Ａの液晶層５０側表面上には、画素電極９ａが設けられており、その液晶層５０側には、ラビング処理等の所定の配向処理が施された配向膜１６が設けられている。画素電極９ａは、シート抵抗が１５Ω／□以下、具体的には７Ω／□に設定されたＩＴＯ（インジウム・ティン・オキサイド）の透明導電性膜からなり、配向膜１６は、例えばポリイミドなどの有機膜からなる。
また、基板本体１０Ａの液晶層５０側表面上には、図１９に示すように、各画素電極９ａに隣接する位置に、各画素電極９ａをスイッチング制御する画素スイッチング用ＴＦＴ３０が設けられている。
【０１１０】
他方、対向基板２０の基板本体２０Ａの液晶層５０側表面上には、その全面に渡って対向電極（共通電極）２１が設けられており、その液晶層５０側には、ラビング処理等の所定の配向処理が施された配向膜２２が設けられている。対向電極２１は、シート抵抗が１５Ω／□以下、具体的には７Ω／□に設定されたＩＴＯの透明導電性膜からなり、配向膜２２は、例えばポリイミドなどの有機膜からなる。
また、基板本体２０Ａの液晶層５０側表面上には、図１９に示すように、各画素部の開口領域以外の領域に第２遮光膜２３が設けられている。このように対向基板２０側に第２遮光膜２３を設けることにより、対向基板２０側から入射光が画素スイッチング用ＴＦＴ３０の半導体層１ａのチャネル領域１ａ’やＬＤＤ（Lightly Doped Drain）領域１ｂ及び１ｃに侵入することを防止することができるとともに、コントラストを向上させることができる。
【０１１１】
このように構成され、画素電極９ａと対向電極２１とが対向するように配置されたＴＦＴアレイ基板１０と対向基板２０との間には、両基板の周縁部間に形成されたシール材（図示略）により囲まれた空間に液晶（電気光学材料）が封入され、液晶層（電気光学材料層）５０が形成されている。
液晶層５０は、例えば一種又は数種類のネマティック液晶を混合した液晶からなっており、画素電極９ａからの電界が印加されていない状態で配向膜１６及び２２により所定の配向状態を採る。
また、シール材は、ＴＦＴアレイ基板１０及び対向基板２０をそれらの周縁部で貼り合わせるための、例えば光硬化性接着剤や熱硬化性接着剤等の接着剤からなり、その内部には両基板間の距離を所定値とするためのグラスファイバー、ガラスビーズ等のスペーサが混入されている。
【０１１２】
また、図１９に示すように、ＴＦＴアレイ基板１０の基板本体１０Ａの液晶層５０側表面上において、各画素スイッチング用ＴＦＴ３０に対応する位置には、第１遮光膜（遮光層）１１ａが設けられている。第１遮光膜１１ａは、好ましくは不透明な高融点金属であるＴｉ、Ｃｒ、Ｗ、Ｔａ、Ｍｏ及びＰｄのうちの少なくとも一つを含む、金属単体、合金、金属シリサイド等から構成される。
第１遮光膜１１ａをこのような材料から構成することにより、ＴＦＴアレイ基板１０の基板本体１０Ａの表面上において、第１遮光膜１１ａの形成工程の後に行われる画素スイッチング用ＴＦＴ３０の形成工程における高温処理により、第１遮光膜１１ａが破壊されたり溶融することを防止することができる。
【０１１３】
本実施形態においては、画素電極９ａおよび対向電極２１が、シート抵抗が１５Ω／□以下、具体的には７Ω／□に設定されたＩＴＯからなるため、液晶表示装置としては低い駆動電圧で駆動できるため、高精細化の求められている液晶装置に適用することが可能となり、液晶装置としての性能はガラス基板のものと遜色ない状態で、軽量化、薄型化が容易、割れない、曲面表示が可能、なプラスチック基板を有することができる。
【０１１４】
（電気光学装置の製造方法）
次に、上記構造を有する液晶装置の製造方法について、図２０〜図２５を参照して説明する。
【０１１５】
図２０〜図２５は各工程におけるＴＦＴアレイ基板の一部分を、図１９と同様に、図１８のＡ−Ａ’断面に対応させて示す工程図である。図２０〜図２５においては、簡略化のため、形成用基板ｇ１および分離層ｇ２の図示を省略する。
【０１１６】
本実施形態において、前述した図３０，図７に示す［Ｓ２中間層ｇ３形成工程］の工程までは第２実施形態と同様に、中間層ｇ３を形成する。
次に、前述した図３０，図８に示す［Ｓ３被剥離物ｇ４形成工程］の工程と同様に、中間層ｇ３の上に被剥離物ｇ４を形成してゆく。
【０１１７】
まず、図２０（ａ）に示すように、第１遮光膜１１ａを形成した中間層ｇ３の表面上の全面に、スパッタリング法、ＣＶＤ法などにより、絶縁体層（第１層間絶縁膜）１２を形成する。絶縁体層１２の材料としては、酸化シリコンや窒化シリコン、あるいはＮＳＧ（ノンドープトシリケートガラス）、ＰＳＧ（リンシリケートガラス）、ＢＳＧ（ボロンシリケートガラス）、ＢＰＳＧ（ボロンリンシリケートガラス）などの高絶縁性ガラス等を例示することができる。
【０１１８】
次に、図２０（ｂ）に示すように、絶縁体層１２上に約２００ｎｍ±５ｎｍ程度の単結晶シリコン層を形成し、フォトリソグラフィ工程、エッチング工程等により、図１８に示した如き所定パターンの半導体層１ａを形成する。即ち、特にデータ線６ａ下で容量線３ｂが形成される領域及び走査線３ａに沿って容量線３ｂが形成される領域には、画素スイッチング用ＴＦＴ３０を構成する半導体層１ａから延設された第１蓄積容量電極１ｆを形成する。
【０１１９】
次に、図２０（ｃ）に示すように、画素スイッチング用ＴＦＴ３０を構成する半導体層１ａと共に第１蓄積容量電極１ｆを約８５０〜１３００℃の温度、好ましくは約１０００℃の温度で７２分程度熱酸化することにより、約６０ｎｍの比較的薄い厚さの熱酸化シリコン膜を形成し、画素スイッチング用ＴＦＴ３０のゲート絶縁膜２と共に容量形成用のゲート絶縁膜２を形成する。この結果、半導体層１ａ及び第１蓄積容量電極１ｆの厚さは、約３０〜１７０ｎｍの厚さ、ゲート絶縁膜２の厚さは、約６０ｎｍの厚さとなる。
【０１２０】
次に、図２１（ａ）に示すように、Ｎチャネルの半導体層１ａに対応する位置にレジスト膜３０１を形成し、Ｐチャネルの半導体層１ａにＰなどのV族元素のドーパント３０２を低濃度で（例えば、Ｐイオンを７０ｋｅＶの加速電圧、２×１０11／ｃｍ2のドープ量にて）ドープする。
次に、図２１（ｂ）に示すように、図示を省略するＰチャネルの半導体層１ａに対応する位置にレジスト膜を形成し、Ｎチャネルの半導体層１ａにＢなどのIII族元素のドーパント３０３を低濃度で（例えば、Ｂイオンを３５ｋｅＶの加速電圧、１×１０12／ｃｍ2のドープ量にて）ドープする。
次に、図２１（ｃ）に示すように、Ｐチャネル、Ｎチャネル毎に各半導体層１ａのチャネル領域１ａ’の端部を除く基板１０の表面にレジスト膜３０５を形成し、Ｐチャネルについて、図で（ａ）に示した工程の約１〜１０倍のドーズ量のＰなどのV族元素のドーパント３０６、Ｎチャネルについて図で（ｂ）に示した工程の約１〜１０倍のドープ量のＢなどのIII族元素のドーパント３０６をドープする。
次に、図２１（ｄ）に示すように、半導体層１ａを延設してなる第１蓄積容量電極１ｆを低抵抗化するため、中間層ｇ３の表面の走査線３ａ（ゲート電極）に対応する部分にレジスト膜３０７（走査線３ａよりも幅が広い）を形成し、これをマスクとしてその上からＰなどのV族元素のドーパント３０８を低濃度で（例えば、Ｐイオンを７０ｋｅＶの加速電圧、３×１０14／ｃｍ2のドープ量にて）ドープする。
【０１２１】
次に、図２２（ａ）に示すように、第１層間絶縁膜１２に第１遮光膜１１ａに至るコンタクトホール１３を反応性エッチング、反応性イオンビームエッチング等のドライエッチングにより或いはウエットエッチングにより形成する。この際、反応性エッチング、反応性イオンビームエッチングのような異方性エッチングにより、コンタクトホール１３等を開孔した方が、開孔形状をマスク形状とほぼ同じにできるという利点がある。但し、ドライエッチングとウエットエッチングとを組み合わせて開孔すれば、これらのコンタクトホール１３等をテーパ状にできるので、配線接続時の断線を防止できるという利点が得られる
【０１２２】
次に、図２２（ｂ）に示すように、減圧ＣＶＤ法等によりポリシリコン膜３を３５０ｎｍ程度の厚さで堆積した後、リン（Ｐ）を熱拡散し、ポリシリコン膜３を導電化する。又は、Ｐイオンをポリシリコン膜３の成膜と同時に導入したドープトシリコン膜を用いてもよい。これにより、ポリシリコン膜３の導電性を高めることができる。
次に、図２２（ｃ）に示すように、レジストマスクを用いたフォトリソグラフィ工程、エッチング工程等により、図１８に示した如き所定パターンの走査線３ａと共に容量線３ｂを形成する。尚、この後、中間層ｇ３の裏面に残存するポリシリコンを中間層ｇ３の表面をレジスト膜で覆ってエッチングにより除去する。
【０１２３】
次に、図２２（ｄ）に示すように、半導体層１ａにＰチャネルのＬＤＤ領域を形成するために、Ｎチャネルの半導体層１ａに対応する位置をレジスト膜３０９で覆い、走査線３ａ（ゲート電極）を拡散マスクとして、まずＢなどのIII族元素のドーパント３１０を低濃度で（例えば、ＢＦ２イオンを９０ｋｅＶの加速電圧、３×１０13／ｃｍ2のドープ量にて）ドープし、Ｐチャネルの低濃度ソース領域１ｂ及び低濃度ドレイン領域１ｃを形成する。
続いて、図２２（ｅ）に示すように、半導体層１ａにＰチャネルの高濃度ソース領域１ｄ及び高濃度ドレイン領域１ｅを形成するために、Ｎチャネルの半導体層１ａに対応する位置をレジスト膜３０９で覆った状態で、かつ、図示はしていないが走査線３ａよりも幅の広いマスクでレジスト層をＰチャネルに対応する走査線３ａ上に形成した状態、同じくＢなどのIII族元素のドーパント３１１を高濃度で（例えば、ＢＦ２イオンを９０ｋｅＶの加速電圧、２×１０15／ｃｍ2のドーズ量にて）ドープする。
【０１２４】
次に、図２３（ａ）に示すように、半導体層１ａにＮチャネルのＬＤＤ領域を形成するために、Ｐチャネルの半導体層１ａに対応する位置をレジスト膜（図示せず）で覆い、走査線３ａ（ゲート電極）を拡散マスクとして、ＰなどのV族元素のドーパント６０を低濃度で（例えば、Ｐイオンを７０ｋｅＶの加速電圧、６×１０12／ｃｍ2のドープ量にて）ドープし、Ｎチャネルの低濃度ソース領域１ｂ及び低濃度ドレイン領域１ｃを形成する。
続いて、図２３（ｂ）に示すように、半導体層１ａにＮチャネルの高濃度ソース領域１ｄ及び高濃度ドレイン領域１ｅを形成するために、走査線３ａよりも幅の広いマスクでレジスト６２をＮチャネルに対応する走査線３ａ上に形成した後、同じくＰなどのV族元素のドーパント６１を高濃度で（例えば、Ｐイオンを７０ｋｅＶの加速電圧、４×１０15／ｃｍ2のドーズ量にて）ドープする。
【０１２５】
次に、図２３（ｃ）に示すように、画素スイッチング用ＴＦＴ３０における走査線３ａと共に容量線３ｂ及び走査線３ａを覆うように、例えば、常圧又は減圧ＣＶＤ法やＴＥＯＳガス等を用いて、ＮＳＧ、ＰＳＧ、ＢＳＧ、ＢＰＳＧなどのシリケートガラス膜、窒化シリコン膜や酸化シリコン膜等からなる第２層間絶縁膜４を形成する。第２層間絶縁膜４の膜厚は、約５００〜１５００ｎｍが好ましく、更に８００ｎｍがより好ましい。
この後、高濃度ソース領域１ｄ及び高濃度ドレイン領域１ｅを活性化するために約８５０℃のアニール処理を２０分程度行う。
【０１２６】
次に、図２３（ｄ）に示すように、データ線３１に対するコンタクトホール５を、反応性エッチング、反応性イオンビームエッチング等のドライエッチングにより或いはウエットエッチングにより形成する。また、走査線３ａや容量線３ｂを図示しない配線と接続するためのコンタクトホールも、コンタクトホール５と同一の工程により第２層間絶縁膜４に開孔する。
【０１２７】
次に、図２４（ａ）に示すように、第２層間絶縁膜４の上に、スパッタ処理等により、遮光性のＡｌ等の低抵抗金属や金属シリサイド等を金属膜６として、約１００〜７００ｎｍの厚さ、好ましくは約３５０ｎｍに堆積し、更に図２４（ｂ）に示すように、フォトリソグラフィ工程、エッチング工程等により、データ線６ａを形成する。
【０１２８】
次に、図２４（ｃ）に示すように、データ線６ａ上を覆うように、例えば、常圧又は減圧ＣＶＤ法やＴＥＯＳガス等を用いて、ＮＳＧ、ＰＳＧ、ＢＳＧ、ＢＰＳＧなどのシリケートガラス膜、窒化シリコン膜や酸化シリコン膜等からなる第３層間絶縁膜７を形成する。第３層間絶縁膜７の膜厚は、約５００〜１５００ｎｍが好ましく、更に８００ｎｍがより好ましい。
【０１２９】
次に、図２５（ａ）に示すように、画素スイッチング用ＴＦＴ３０において、画素電極９ａと高濃度ドレイン領域１ｅとを電気的に接続するためのコンタクトホール８を、反応性エッチング、反応性イオンビームエッチング等のドライエッチングにより形成する。
【０１３０】
次に、図２５（ｂ）に示すように、第３層間絶縁膜７の上に、２００℃程度のスパッタ処理等により、ＩＴＯ等の透明導電性膜９を、約５０〜２００ｎｍの厚さに堆積し、更に図２５（ｃ）に示すように、フォトリソグラフィ工程、エッチング工程等により、画素電極９ａを形成する。尚、本実施形態の液晶装置が反射型液晶装置である場合には、Ａｌ等の反射率の高い不透明な材料から画素電極９ａを形成してもよい。
続いて、画素電極９ａの上にポリイミド系の配向膜の塗布液を塗布して、２００℃程度の熱処理をし配向膜１６（図１６参照）を形成する。
【０１３１】
その後、図３０，図９に示す第２実施形態の［Ｓ５’］と同様に、被剥離物ｇ４上に転写体ｇ６’を接置し、図１０に示す第２実施形態の［Ｓ６］と同様に、照射光ｇ７を照射した後、被剥離物ｇ４を転写体ｇ６’へ転写する。次いで、図１１に示す第２実施形態の［Ｓ８，Ｓ９］と同様に、中間層ｇ３の面ｇ３ａ側に接着層（粘着シート）ｇ８を形成して基板ｇ９を接着（接合）し、図１２に示す第２実施形態の［Ｓ１０］と同様に、転写体ｇ６’と被剥離物ｇ４とを分離し、その後、所定のプレティルト角を持つように、且つ所定方向にラビング処理を施すこと等の表面処理をおこなう。
【０１３２】
以上のようにして、ＴＦＴアレイ基板（電気光学装置用基板）１０が製造される。
【０１３３】
次いで、対向基板２０の製造方法及びＴＦＴアレイ基板１０と対向基板２０とから液晶装置を製造する方法について説明する。
図１９に示した対向基板２０については、基板本体２０Ａとして基板本体１０Ａと同等の光透過性樹脂基板を用意するとともに、分離層ｇ２、中間層ｇ３の形成された形成用基板ｇ１の表面上に、被剥離物ｇ４として第２遮光膜２３及び後述する周辺見切りとしての第２遮光膜を形成する。第２遮光膜２３及び後述する周辺見切りとしての第２遮光膜は、例えばＣｒ、Ｎｉ、Ａｌなどの金属材料をスパッタリングした後、フォトリソグラフィ工程、エッチング工程を経て形成される。尚、これらの第２遮光膜は、上記の金属材料の他、カーボンやＴｉなどをフォトレジストに分散させた樹脂ブラックなどの材料から形成してもよい。
【０１３４】
その後、形成用基板ｇ１の表面上の全面にスパッタリング法などにより、３００度程度の温度条件でＩＴＯ等の透明導電性膜を、約５０〜２００ｎｍの厚さに堆積することにより、対向電極２１を形成する。更に、対向電極２１の表面上の全面にポリイミドなどの配向膜の塗布液を塗布して、２００℃程度の熱処理をして配向膜２２（図１９参照）を形成する。その後、ＴＦＴアレイ基板１０と同様に接着層（粘着シート）ｇ８を形成して形成用基板ｇ１，転写体ｇ６’を介してプラスチック基板ｇ９を貼着して表面処理をおこなう。
以上のようにして、対向基板２０が製造される。
【０１３５】
最後に、上述のように製造されたＴＦＴアレイ基板１０と対向基板２０とを、配向膜１６及び２２が互いに対向するようにシール材により貼り合わせ、真空吸引法などの方法により、両基板間の空間に、例えば複数種類のネマティック液晶を混合してなる液晶を吸引して、所定の厚みを有する液晶層５０を形成することにより、上記構造の液晶装置が製造される。
【０１３６】
本実施形態においては、第１〜３実施形態と同等の効果を奏するとともに、単純マトリックス基板に比べて、更に高温の熱処理を必要とするＴＦＴアレイ基板１０をガラスからなる形成用基板に形成するため各層の特性を維持した状態で、軽量化、薄型化が容易、割れない、曲面表示が可能、なプラスチック基板を有することができる。
【０１３７】
（液晶装置の全体構成）
上記のように構成された本実施形態の液晶装置の全体構成を図２６，図２７を参照して説明する。尚、図２６は、ＴＦＴアレイ基板１０を対向基板２０側から見た平面図であり、図２７は、対向基板２０を含めて示す図２６のＨ−Ｈ’断面図である。
【０１３８】
図２６において、ＴＦＴアレイ基板１０の表面上には、シール材５２がその縁に沿って設けられており、図２７に示すように、図２６に示したシール材５２とほぼ同じ輪郭を持つ対向基板２０が当該シール材５２によりＴＦＴアレイ基板１０に固着されている。
図２６に示すように、対向基板２０の表面上にはシール材５２の内側に並行させて、例えば第２遮光膜２３と同じ或いは異なる材料から成る周辺見切りとしての第２遮光膜５３が設けられている。
【０１３９】
また、ＴＦＴアレイ基板１０において、シール材５２の外側の領域には、データ線駆動回路１０１及び実装端子１０２がＴＦＴアレイ基板１０の一辺に沿って設けられており、走査線駆動回路１０４が、この一辺に隣接する２辺に沿って設けられている。走査線３ａに供給される走査信号遅延が問題にならない場合には、走査線駆動回路１０４は片側だけでも良いことは言うまでもない。
また、データ線駆動回路１０１を表示領域（画素部）の辺に沿って両側に配列してもよい。例えば奇数列のデータ線６ａは表示領域の一方の辺に沿って配設されたデータ線駆動回路から画像信号を供給し、偶数列のデータ線６ａは表示領域の反対側の辺に沿って配設されたデータ線駆動回路から画像信号を供給するようにしてもよい。この様にデータ線６ａを櫛歯状に駆動するようにすれば、データ線駆動回路の占有面積を拡張することができるため、複雑な回路を構成することが可能となる。
【０１４０】
更にＴＦＴアレイ基板１０の残る一辺には、表示領域の両側に設けられた走査線駆動回路１０４間をつなぐための複数の配線１０５が設けられており、更に、周辺見切りとしての第２遮光膜５３の下に隠れてプリチャージ回路を設けてもよい。また、ＴＦＴアレイ基板１０と対向基板２０間のコーナー部の少なくとも１箇所においては、ＴＦＴアレイ基板１０と対向基板２０との間で電気的導通をとるための導通材１０６が設けられている。
また、ＴＦＴアレイ基板１０の表面上には更に、製造途中や出荷時の液晶装置の品質、欠陥等を検査するための検査回路等を形成してもよい。また、データ線駆動回路１０１及び走査線駆動回路１０４をＴＦＴアレイ基板１０の表面上に設ける代わりに、例えばＴＡＢ（テープオートメイテッドボンディング基板）上に実装された駆動用ＬＳＩに、ＴＦＴアレイ基板１０の周辺領域に設けられた異方性導電フィルムを介して電気的及び機械的に接続するようにしてもよい。
【０１４１】
また、対向基板２０の光が入射する側及びＴＦＴアレイ基板１０の光が出射する側には各々、例えば、ＴＮ（ツイステッドネマティック）モード、ＳＴＮ（スーパーＴＮ）モード、Ｄ−ＳＴＮ（デュアルスキャン−ＳＴＮ）モード等の動作モードや、ノーマリーホワイトモード／ノーマリーブラックモードの別に応じて、偏光フィルム、位相差フィルム、偏光手段などが所定の方向で配置される。
【０１４２】
本実施形態の液晶装置がカラー液晶プロジェクタ（投射型表示装置）に適用される場合には、３枚の液晶装置がＲＧＢ用のライトバルブとして各々用いられ、各パネルには各々ＲＧＢ色分解用のダイクロイックミラーを介して分解された各色の光が投射光として各々入射されることになる。従って、その場合には上記実施形態で示したように、対向基板２０に、カラーフィルタは設けられていない。
しかしながら、対向基板２０の基板本体２０Ａの液晶層５０側表面上において、第２遮光膜２３の形成されていない画素電極９ａに対向する所定領域にＲＧＢのカラーフィルタをその保護膜と共に形成してもよい。このような構成とすれば、液晶プロジェクタ以外の直視型や反射型のカラー液晶テレビなどのカラー液晶装置に、上記実施形態の液晶装置を適用することができる。
【０１４３】
更に、対向基板２０の表面上に１画素に１個対応するようにマイクロレンズを形成してもよい。このようにすれば、入射光の集光効率を向上することで、明るい液晶装置が実現できる。更にまた、対向基板２０の表面上に、何層もの屈折率の相違する干渉層を堆積することで、光の干渉を利用して、ＲＧＢ色を作り出すダイクロイックフィルタを形成してもよい。このダイクロイックフィルタ付き対向基板によれば、より明るいカラー液晶装置が実現できる。
【０１４４】
なお、本実施形態における液晶装置では、従来と同様に入射光を対向基板２０側から入射させることとしたが、ＴＦＴアレイ基板１０に第１遮光膜１１ａを設ける構成としているので、ＴＦＴアレイ基板１０側から入射光を入射させ、対向基板２０側から出射するようにしても良い。
【０１４５】
（電子機器）
上記の各実施形態の液晶装置（電気光学装置）を用いた電子機器の一例として、投射型表示装置の構成について、図２８を参照して説明する。
【０１４６】
図２８において、投射型表示装置１１００は、上記の実施形態の液晶装置を３個用意し、夫々ＲＧＢ用の液晶装置９６２Ｒ、９６２Ｇ及び９６２Ｂとして用いた投射型液晶装置の光学系の概略構成図を示す。
【０１４７】
本例の投射型表示装置の光学系には、光源装置９２０と、均一照明光学系９２３が採用されている。そして、投射型表示装置は、この均一照明光学系９２３から出射される光束Ｗを赤（Ｒ）、緑（Ｇ）、青（Ｂ）に分離する色分離手段としての色分離光学系９２４と、各色光束Ｒ、Ｇ、Ｂを変調する変調手段としての３つのライトバルブ９２５Ｒ、９２５Ｇ、９２５Ｂと、変調された後の色光束を再合成する色合成手段としての色合成プリズム９１０と、合成された光束を投射面１００の表面に拡大投射する投射手段としての投射レンズユニット９０６を備えている。また、青色光束Ｂを対応するライトバルブ９２５Ｂに導く導光系９２７をも備えている。
【０１４８】
均一照明光学系９２３は、２つのレンズ板９２１、９２２と反射ミラー９３１を備えており、反射ミラー９３１を挟んで２つのレンズ板９２１、９２２が直交する状態に配置されている。均一照明光学系９２３の２つのレンズ板９２１、９２２は、それぞれマトリクス状に配置された複数の矩形レンズを備えている。光源装置９２０から出射された光束は、第１のレンズ板９２１の矩形レンズによって複数の部分光束に分割される。そして、これらの部分光束は、第２のレンズ板９２２の矩形レンズによって３つのライトバルブ９２５Ｒ、９２５Ｇ、９２５Ｂ付近で重畳される。従って、均一照明光学系９２３を用いることにより、光源装置９２０が出射光束の断面内で不均一な照度分布を有している場合でも、３つのライトバルブ９２５Ｒ、９２５Ｇ、９２５Ｂを均一な照明光で照明することが可能となる。
【０１４９】
各色分離光学系９２４は、青緑反射ダイクロイックミラー９４１と、緑反射ダイクロイックミラー９４２と、反射ミラー９４３から構成される。まず、青緑反射ダイクロイックミラー９４１において、光束Ｗに含まれている青色光束Ｂおよび緑色光束Ｇが直角に反射され、緑反射ダイクロイックミラー９４２の側に向かう。赤色光束Ｒはこのミラー９４１を通過して、後方の反射ミラー９４３で直角に反射されて、赤色光束Ｒの出射部９４４からプリズムユニット９１０の側に出射される。
次に、緑反射ダイクロイックミラー９４２において、青緑反射ダイクロイックミラー９４１において反射された青色、緑色光束Ｂ、Ｇのうち、緑色光束Ｇのみが直角に反射されて、緑色光束Ｇの出射部９４５から色合成光学系の側に出射される。緑反射ダイクロイックミラー９４２を通過した青色光束Ｂは、青色光束Ｂの出射部９４６から導光系９２７の側に出射される。本例では、均一照明光学素子の光束Ｗの出射部から、色分離光学系９２４における各色光束の出射部９４４、９４５、９４６までの距離がほぼ等しくなるように設定されている。
【０１５０】
色分離光学系９２４の赤色、緑色光束Ｒ、Ｇの出射部９４４、９４５の出射側には、それぞれ集光レンズ９５１、９５２が配置されている。したがって、各出射部から出射した赤色、緑色光束Ｒ、Ｇは、これらの集光レンズ９５１、９５２に入射して平行化される。
このように平行化された赤色、緑色光束Ｒ、Ｇは、ライトバルブ９２５Ｒ、９２５Ｇに入射して変調され、各色光に対応した画像情報が付加される。すなわち、これらの液晶装置は、図示を省略している駆動手段によって画像情報に応じてスイッチング制御されて、これにより、ここを通過する各色光の変調が行われる。一方、青色光束Ｂは、導光系９２７を介して対応するライトバルブ９２５Ｂに導かれ、ここにおいて、同様に画像情報に応じて変調が施される。尚、本例のライトバルブ９２５Ｒ、９２５Ｇ、９２５Ｂは、それぞれさらに入射側偏光手段９６０Ｒ、９６０Ｇ、９６０Ｂと、出射側偏光手段９６１Ｒ、９６１Ｇ、９６１Ｂと、これらの間に配置された液晶装置９６２Ｒ、９６２Ｇ、９６２Ｂとからなる液晶ライトバルブである。
【０１５１】
導光系９２７は、青色光束Ｂの出射部９４６の出射側に配置した集光レンズ９５４と、入射側反射ミラー９７１と、出射側反射ミラー９７２と、これらの反射ミラーの間に配置した中間レンズ９７３と、ライトバルブ９２５Ｂの手前側に配置した集光レンズ９５３とから構成されている。集光レンズ９４６から出射された青色光束Ｂは、導光系９２７を介して液晶装置９６２Ｂに導かれて変調される。各色光束の光路長、すなわち、光束Ｗの出射部から各液晶装置９６２Ｒ、９６２Ｇ、９６２Ｂまでの距離は青色光束Ｂが最も長くなり、したがって、青色光束の光量損失が最も多くなる。しかし、導光系９２７を介在させることにより、光量損失を抑制することができる。
【０１５２】
各ライトバルブ９２５Ｒ、９２５Ｇ、９２５Ｂを通って変調された各色光束Ｒ、Ｇ、Ｂは、色合成プリズム９１０に入射され、ここで合成される。そして、この色合成プリズム９１０によって合成された光が投射レンズユニット９０６を介して所定の位置にある投射面１００の表面に拡大投射されるようになっている。
また、図示を省略するが、液晶装置と偏光手段とを離間形成することにより、液晶装置と偏光手段との間には空気層ができるため、冷却手段を設け、液晶装置と偏光手段との間に冷風等の送風を送り込むことにより、液晶装置の温度上昇をさらに防ぐことができ、液晶装置の温度上昇による誤動作を防ぐことができる。
【０１５３】
以上説明した本実施形態は、液晶駆動方式としては便宜上、アクティブマトリクス方式の透過型液晶装置に用いられる液晶パネルとして説明したが、本発明の適用される液晶装置は、各膜の特性が維持された状態でプラスチック基板を提要することができればよいので、画像表示方式は前記の実施形態に限定されるものではなく、カラー表示、モノクロ表示どちらでも適応でき、また、透過型に限らず、反射型、半透過反射型、または投影型などであってもよいことは言うまでもない。
【０１５４】
（他の電子機器）
上記の各実施形態の液晶装置（電気光学装置）を用いた電子機器の他の例として、小型携帯情報端末等の携帯電子機器の構成について、図２９を参照して説明する。
図２９（ａ）は、携帯電話の一例を示した斜視図である。図２９（ａ）において、符号１４００は携帯電話本体を示し、符号１４０１は上記の液晶表示装置を用いた液晶表示部を示している。
図２９（ｂ）は、腕時計型電子機器の一例を示した斜視図である。図２９（ｂ）において、符号１３００は時計本体を示し、符号１３０１は上記の液晶表示装置を用いた液晶表示部を示している。
図２９（ｃ）は、ワープロ、パソコン、ＰＤＡ（Parsonal Disital Assistant）などの携帯型情報処理装置の一例を示した斜視図である。図２９（ｃ）において、符号１２００は情報処理装置、符号１２０２はキーボードなどの入力部、符号１２０４は情報処理装置本体、符号１２０６は上記の液晶表示装置を用いた液晶表示部を示している。
【０１５５】
図２９（ａ）〜（ｃ）に示す電子機器は、上記実施の形態の液晶装置を用いた液晶表示部を備えているので、低い駆動電圧でかつ分光特性を維持して高精細化に対応した状態で、プラスチック基板を適用することにより、軽量化、薄型化が容易、割れない、曲面表示が可能、等の利点を有し、特にその効果が画面部分に関する点において顕著である電子機器を実現することができる。
なお、本発明の技術範囲は上記実施の形態に限定されるものではなく、本発明の趣旨を逸脱しない範囲において種々の変更を加えることが可能である。
【図面の簡単な説明】
【０１５６】
【図１】本発明の第１実施形態に係る液晶装置の製造方法の工程を示す模式断面図である。
【図２】本発明の第１実施形態に係る液晶装置の製造方法の工程を示す模式断面図である。
【図３】本発明の第１実施形態に係る液晶装置の製造方法の工程を示す模式断面図である。
【図４】本発明の第１実施形態に係る液晶装置の製造方法の工程を示す模式断面図である。
【図５】本発明の第１実施形態に係る液晶装置の製造方法の工程を示す模式断面図である。
【図６】本発明の第１実施形態に係る液晶装置の製造方法の工程を示す模式断面図である。
【図７】本発明の第２実施形態に係る液晶装置の製造方法の工程を示す模式断面図である。
【図８】本発明の第２実施形態に係る液晶装置の製造方法の工程を示す模式断面図である。
【図９】本発明の第２実施形態に係る液晶装置の製造方法の工程を示す模式断面図である。
【図１０】本発明の第２実施形態に係る液晶装置の製造方法の工程を示す模式断面図である。
【図１１】本発明の第２実施形態に係る液晶装置の製造方法の工程を示す模式断面図である。
【図１２】本発明の第２実施形態に係る液晶装置の製造方法の工程を示す模式断面図である。
【図１３】本発明の第３実施形態に係る液晶装置の製造方法の工程を示す模式断面図である。
【図１４】本発明の第３実施形態に係る液晶装置の製造方法の工程を示す模式断面図である。
【図１５】本発明の第３実施形態に係る液晶装置の製造方法の工程を示す模式断面図である。
【図１６】本発明の第３実施形態に係る液晶装置を示す模式断面図である。
【図１７】本発明に係る第４実施形態の電気光学装置において、画素部を構成する各種素子、配線等の等価回路図である。
【図１８】本発明に係る第４実施形態の電気光学装置において、ＴＦＴアレイ基板の相隣接する複数の画素群の平面図である。
【図１９】図１８のＡ−Ａ’断面図である。
【図２０】本発明に係る第４実施形態の電気光学装置用基板の製造方法を示す工程図である。
【図２１】本発明に係る第４実施形態の電気光学装置用基板の製造方法を示す工程図である。
【図２２】本発明に係る第４実施形態の電気光学装置用基板の製造方法を示す工程図である。
【図２３】本発明に係る第４実施形態の電気光学装置用基板の製造方法を示す工程図である。
【図２４】本発明に係る第４実施形態の電気光学装置用基板の製造方法を示す工程図である。
【図２５】本発明に係る第４実施形態の電気光学装置用基板の製造方法を示す工程図である。
【図２６】本発明に係る第４実施形態の電気光学装置のＴＦＴアレイ基板をその上に形成された各構成要素と共に対向基板側から見た平面図である。
【図２７】図２６のＨ−Ｈ’断面図である。
【図２８】本発明に係る実施形態の電気光学装置を用いた電子機器の一例である投射型表示装置の構成図である。
【図２９】本発明に係る実施形態の電気光学装置を用いた電子機器の一例である携帯電子機器の構成図である。
【図３０】本発明に係る液晶装置の製造方法を示すフローチャートである。
【図３１】従来の液晶装置を示す模式断面図である。
【図３２】従来の課題を説明するための工程図である。
【符号の説明】
【０１５７】
ｇ１…形成用基板、ｇ１１…分離層形成面、ｇ１２…照射光入射面、ｇ２…分離層、ｇ２ａ、ｇ２ｂ…界面、ｇ３…中間層、ｇ４…被剥離物、ｇ５…接着層（粘着シート）、ｇ６…転写体（基板）、ｇ６’…転写体、ｇ７…照射光、ｇ８…接着層（粘着シート）、ｇ９…基板（プラスチック基板）
【図１】
2006338035.tif 000003
【図２】
2006338035.tif 000004
【図３】
2006338035.tif 000005
【図４】
2006338035.tif 000006
【図５】
2006338035.tif 000007
【図６】
2006338035.tif 000008
【図７】
2006338035.tif 000009
【図８】
2006338035.tif 000010
【図９】
2006338035.tif 000011
【図１０】
2006338035.tif 000012
【図１１】
2006338035.tif 000013
【図１２】
2006338035.tif 000014
【図１３】
2006338035.tif 000015
【図１４】
2006338035.tif 000016
【図１５】
2006338035.tif 000017
【図１６】
2006338035.tif 000018
【図１７】
2006338035.tif 000019
【図１８】
2006338035.tif 000020
【図１９】
2006338035.tif 000021
【図２０】
2006338035.tif 000022
【図２１】
2006338035.tif 000023
【図２２】
2006338035.tif 000024
【図２３】
2006338035.tif 000025
【図２４】
2006338035.tif 000026
【図２５】
2006338035.tif 000027
【図２６】
2006338035.tif 000028
【図２７】
2006338035.tif 000029
【図２８】
2006338035.tif 000030
【図２９】
2006338035.tif 000031
【図３０】
2006338035.tif 000032
【図３１】
2006338035.tif 000033
【図３２】
2006338035.tif 000034